(57)【要約】【課題】その上に形成された画像を持つ染料キャリアで、染料昇華画像を基板内に形成する方法を提供する。【解決手段】染料キャリアの画像は、基板の第１表面に対して置かれる。基板および染料キャリアは第１部分および第２部分を持つ経路に沿って搬送される。連続的な圧力が経路の第１部分および第２部分において基板の第１表面に対して与えられる。染料キャリアは、経路の第１部分において昇華温度まで加熱される。染料キャリアはそれから経路の第２部分において除圧温度まで冷却される。【選択図】図１Ｄ
2008238812.tif 000002
【特許請求の範囲】
【請求項１】
昇華型染料の形成された画像を持つ染料キャリアで基板に染料昇華画像を形成する装置であって、
上に前記基板を配置するためのプラテンであって、前記基板上には、前記昇華型染料が前記基板と接触するように、前記染料キャリアが配置される、前記プラテン、
前記基板と前記染料キャリアと前記プラテンの少なくとも一部とを覆う隔膜、
前記隔膜と共に動作して、前記基板および前記染料キャリアに対して均一なクランプ圧力を印加するためのクランプシステム、
前記基板および前記染料キャリアを、周囲温度から第１温度まで、および、前記基板に前記画像を形成する期間に、加熱する加熱機、および
前記加熱後に前記基板および前記染料キャリアを第２温度まで冷却する冷却機、
を備え、
前記クランプシステムは、前記加熱機および前記冷却機が前記基板および前記染料キャリアを加熱および冷却する間、および、前記加熱機による加熱と前記冷却機による冷却との合間に、前記基板および前記染料キャリアに対して前記均一なクランプ圧力を提供可能である装置。
【請求項２】
請求項１に記載の装置であって、
前記基板および染料キャリアを第１および第２部分を持つ経路に沿って搬送する搬送機をさらに含み、
前記加熱機は前記経路の前記第１部分に隣接し、前記冷却機は前記経路の前記第２部分に隣接する装置。
【請求項３】
請求項１または請求項２に記載の装置であって、
前記クランプシステムは、少なくとも１４ポンド毎平方インチ（ｐｓｉ）の圧力を提供する装置。
【請求項４】
請求項１〜請求項３のいずれかに記載の装置であって、
前記クランプシステムは、前記染料キャリアの表面全体に圧力を提供する装置。
【請求項５】
請求項１〜請求項４のいずれかに記載の装置であって、
前記冷却機は受動冷却システムである装置。
【請求項６】
請求項１〜請求項５のいずれかに記載の装置であって、
前記第１温度はガラス転移温度より上の温度である装置。
【請求項７】
請求項１〜請求項６のいずれかに記載の装置であって、
前記第２温度はガラス転移温度より下の温度である装置。
【請求項８】
請求項１〜請求項７のいずれかに記載の装置であって、
前記クランプシステムは、周囲圧力と前記隔膜の下の圧力との圧力差を用いて前記連続的な圧力を与える装置。
【請求項９】
請求項１〜請求項８のいずれかに記載の装置であって、
前記プラテンは、複数の真空オリフィスを形成する孔を備えた穿孔プラテンであり、
前記クランプシステムは、前記複数の真空オリフィスを通して真空を与える大気クランプ装置である装置。
【請求項１０】
請求項１〜請求項９のいずれかに記載の装置であって、
前記クランプシステムは、０．２５気圧から２０気圧の間の圧力を提供する装置。
【請求項１１】
請求項１〜請求項１０のいずれかに記載の装置であって、
前記冷却機は、前記基板が実質的に硬くなる温度まで前記基板を冷却する装置。
【請求項１２】
請求項１〜請求項１１のいずれかに記載の装置であって、
前記加熱機は、２００°Ｆから６００°Ｆの間の温度に加熱する装置。
【請求項１３】
請求項１〜請求項１２のいずれかに記載の装置であって、
前記加熱機は、放射加熱要素を備える装置。
【請求項１４】
請求項１３に記載の装置であって、
前記放射加熱要素は、赤外線ランプおよびマイクロ波源からなる群から選択される装置。
【請求項１５】
請求項１３に記載の装置であって、
前記加熱機は、放射加熱機、伝導加熱機、対流加熱機、および直火の適用からなる群から選択される装置。
【請求項１６】
請求項１〜請求項１２のいずれかに記載の装置であって、
前記加熱機は、伝導加熱機を備える装置。
【請求項１７】
請求項１６に記載の装置であって、
前記伝導加熱機は、さらに、
熱伝導板、および
前記熱伝導板を加熱する手段
を備える装置。
【請求項１８】
請求項１７に記載の装置であって、
前記加熱機は、
少なくとも１つの空洞を内部に形成することにより部分的に中空になった熱伝導板、
前記熱伝導板の前記空洞を通して、制御可能な加熱された流体の流れを提供するためのヒータ、および
前記熱伝導板の前記空洞を少なくとも部分的に満たし、前記ヒータによって制御可能に加熱可能な量の流体、
を備える装置。
【請求項１９】
請求項１８に記載の装置であって、
前記流体は、気体および液体からなる群から選択される装置。
【発明の詳細な説明】
【技術分野】
【０００１】
本発明は、プラスチックの固体シート内の画像形成に関する。より具体的には本発明は、染料昇華または染料転写画像をプラスチックの固体シート内に連続的に形成する装置に関する。
【背景技術】
【０００２】
プラスチックが現れてから、その使用者および製造者は、プラスチック上に印刷する、つまり画像を形成する実現可能な手段を探してきた。他の材料、例えば金属、木材などに用いる従来の画像技術は、プラスチック上に永久画像を形成するのに用いるときは、一般には成功をおさめてきていない。そのような従来の画像技術の例としては、これらに限定されないが、塗料、デカール、ラッカー、および染料がある。一般に従来の画像またはマーキング技術を利用するのに付随する問題は、プラスチックが一般に持つある種の化学的および物理的特性による。
【０００３】
プラスチックの大きな優位性のうちの一つは、それらが本質的に非常に滑らかな表面を持つ複雑な形に形成されえることである。これはそのようなプラスチック物体の製造者には優位性だが、きわめて滑らかでしばしば化学的に耐性のあるプラスチック表面の性質は、その塗料などへの応用を不満足なものにしている。エナメルのような多くの塗料はプラスチックに塗布されると、プラスチックが曲げられたり、または摩擦または温度変化など画像が物理的なストレスを受けるときに、薄片になったり、またははがれ落ちる傾向にある。
【０００４】
永久的な摩擦に強い画像をシートプラスチックに形成する方法を求めて、この分野の技術者は、プラスチックは、「染料昇華」として知られる染料プロセスを利用して画像形成されるある種の繊維と分子的に似る傾向にあると指摘している。既知の染料昇華プロセスによれば、例えば装飾デザインのような画像は、染料キャリア上に昇華印刷インクで形成され、これは転写紙または補助キャリアと呼ばれることもある。染料キャリアは、これだけではないが、しばしば紙で作られる。染料キャリア上の画像を印刷することは、これらに限定はされないが、オフセットまたはロータリー印刷方法など、いくつかの既知の印刷方法によって実行される。染料キャリア上の印刷画像は、染料キャリアから、そのデザインで装飾されるべき繊維または布へ繊維昇華によって転写され、これは転写印刷とも呼ばれる。
【０００５】
染料昇華印刷技術に用いる適切な既知の染料はいくつか存在する。実際に用いられる染料または染料キャリアは、その染料が昇華できる限り、本発明の原理にとって重要ではない。すなわち染料は、熱を加えられると直接に固体状態から蒸気状態に昇華する。昇華印刷に適した印刷インクのあるタイプは、昇華可能染料をバインダおよび酸化添加物を利用して準備する。「昇華可能」という語はここで昇華が可能であることを意味する。
【０００６】
現在、染料昇華画像を繊維に形成するためには、印刷される染料キャリアはその色が印刷される側を印刷されるべき繊維表面に置いて、その後、加熱される。染料が約１７０〜２２０℃に達すると、それらの染料は繊維に昇華し、所望の画像がそれによってその繊維中に形成される。
【０００７】
上述の議論から、染料昇華印刷の優位性の一つには、画像が印刷される繊維、または基板中の構造内に実際に形成されることがある。これは多くの印刷技術とはまったく対照的であり、それらにおいて画像は単に基板の表面上に形成されるだけである。表面上に形成された画像は、多くの応用例には完全に適しているが、他のものについて最適ではない。例として、繊維中に形成された染料昇華画像の前述の議論において、もし繊維がカーペットのように実質的な摩耗に曝されるなら、そのカーペットの表面上だけに、または個々のカーペット繊維の表面上だけに形成された画像は、速く摩耗する傾向にあることが理解されよう。
【０００８】
表面画像を形成するのに適したほとんどのインクは不透明である傾向があることがさらに理解されよう。再び、これは多くの応用例には適している。しかし結果としてできる物が光沢または半透明の特性を持つことが望ましい場合には、そのような不透明なインクを用いると所望の半透明画像が得られなくなってしまう。
【０００９】
Ｄｙｂｖｉｇの米国特許第３，６４９，３３２号は、プラスチックへの転写印刷の初期の試みを開示する。３３２号特許によれば、その上に形成された画像を持つ感光性染料キャリアが、真空プラテン上で多孔性紙の仮受容シートに対して置かれ、２つのシートが密着し、固定位置を保つように充分な真空が確立される。転写シートは、受容シートに接触する表面上に染料コーティングを持ち、外側表面上に感光性酸化亜鉛コーティングを持つ。外側表面は、ポジの色原画から色分離光画像に曝されることによって潜像を与える。
【００１０】
伝導性放射光吸収トナー粒子を持つ高電位の伝導性ローラが、露出された表面を通り、トナーを光の当たっていない領域に堆積させる。表面はそれから短時間、強い赤外放射光に曝され、染料が赤外吸収の色が付けられた領域に転写されることを引き起こす。真空がそれから取り除かれ、感光性シートが除去され、第２染料を持つ第２感光性シートと置き換えられ、プロセスは適当な色分離フィルタを用いて繰り返される。このプロセスは、第３フィルタおよび感光性シートを用いて再び繰り返され、完全な３色の中間体を作る。
【００１１】
中間体の一つ以上の部分がそれからシートから切り取られる。これらの部分は透明な受容フィルムに対して所望の配置で置かれ、それらの上には前述の青色染料コーティングを持ち、転写シートの感光性コーティングを持たない紙染料源シートが置かれる。３つのレイヤは互いに押し付けられ、短時間、加熱される。その後、フィルムは除去され、鮮明に透明でフルカラーの複写を同様に透明で青色の背景の上に保持できることが見いだされる。
【００１２】
Ｈａｉｇｈまたは故Ｈａｉｇｈの米国特許第４，０５９，４７１、４，２０２，６６３、および４，４６５，７２８号は、染料転写画像をプラスチック表面、特に薄膜に形成する方法を詳細に記載する。これらのいくつかの特許は、１９７５年１月１３日に出願された米国特許出願第５４０，３８３号から直接に由来するか、またはその分割または一部継続出願である。これらの特許のそれぞれは、例えばポリオレフィンキャリアウェブのようなキャリアウェブを染料受容体プラスチックウェブと分散された染料を含有する転写ウェブとの間に置くことによって、染料パターンを染料受容体プラスチックウェブ、特に２〜２０ミルの厚さの薄膜の上に形成する染料転写プロセスを利用する。その後、いくつかのウェブが密着するように押し合わせられ、染料に適した昇華温度に加熱され、いくつかのウェブは、染料の大部分が昇華し、転写ウェブからポリオレフィンウェブを通して染料受容体ウェブに転写されるまでのあいだ、転写昇華温度で維持される。その後、それらいくつかのウェブは染料受容体ウェブの軟化温度より下に冷却され、染料受容体ウェブは他のウェブから分離される。
【００１３】
Ｇｌｏｖｅｒの米国特許第４，２４２，０９２号は、カーペットまたは瓦のような通気性のあるシート構造上への昇華印刷の方法を教示する。０９２号特許によると、通気性シート構造は、一方の側に昇華染料を保持する通気性プリント箔を、通気性シート構造と、面と面が向かい合う関係に密着させて置くことによって印刷される。その上に印刷される染料を持つ箔の側は、通気性シート構造と接触して置かれ、箔は染料を気化させるのに適した温度および時間で加熱される。同時に、気体または蒸気圧差が加えられて箔上方の空間から箔およびシート構造の間を通るエアの流れを作り、それにより染料蒸気がシート構造の中を通り、その中に画像を形成させる。
【００１４】
Ｓｕｍｉらの米国特許第４，６６２，９６６号は、例えばタイプライタのキーのように、平面上を列状に保持され加熱される複数の物に転写印刷をする装置を教示する。９６６特許は、この装置がさらに複数の物を加熱口に運ぶコンベヤを含み、この加熱口は、内側に備えられた赤外放射ヒータを有することを開示する。この装置は、物品ホルダについて一定の位置に物品を保持する保持装置をさらに含む。他のホルダは、転写シートを第２の所定位置に保持するよう設計される。転写シートは、その上に温度拡散可能な染料のパターンレイヤを有する。転写シートを物品に押し付け、パターンが物品上に転写印刷されるようにする手段と、複数の物品を持つ物品ホルダを加熱装置およびさまざまな保持装置を通して運ぶコンベヤとがさらに提供される。
【００１５】
Ｋｒａｊｅｃらの米国特許第４，６６４，６７２号は、染料転写プロセス中に薄い染料キャリアを印刷面に押し付けることによって、プラスチックでできた、またはプラスチック表面コーティングを持つ物体へ転写印刷する方法を教示する。これは超大気圧手段によって達成され、ここで表面は、プラスチック物体の熱可塑性範囲以下の温度を維持する。６７２特許によって教示される方法によれば、例えば紙染料キャリアである染料キャリアは、インクの昇華温度より低く予め乾燥される。染料キャリアは、例えばメガネ型フレームにクランプされ、印刷される表面に接触しないように近接して位置させられる。その後、加圧されたガスがキャリアの後ろ側に供給され、ガスがわずかに超大気圧の状態で直接または間接に染料キャリアの後ろ側に吹き付けられ、キャリアを物体に押し付ける。その後、加熱源、例えば熱ラジエータが置かれ、その放射が染料キャリアの後ろ側に向けられる。
【００１６】
Ｃｌａｖｅａｕの米国特許第５，３０８，４２６号は、伸縮可能で通気性があり、物体の形状に沿う材料でできた「インクサポート」を形成することによって、はっきりと不規則な非平面物体に昇華画像を形成するプロセスを教示する。このインクサポートは、物体を包むために用いられ、物体はそれから真空装置中に置かれる。真空装置は、インクサポートを内に置き、それから加熱された空間に入れられ、装飾されるべき物体の表面全体にわたって装飾の転写を行う。４２６特許の発明で利用されるインクキャリアとして適した伸縮可能な通気性材料の例には、織られた布、編まれた布、および不織材料が含まれる。
【００１７】
Ｚａｈｅｒの米国特許第５，９９７，６７７号は、キャリアを加熱し、エアサクションによってキャリアを基板と接触するように置き、キャリアおよび基板の間に負圧が生じるようにすることで、プラスチック基板上にデザインされた色の付けられた装飾を施す方法を教示する。その後、赤外放射への不均質な曝露がキャリアに向けられ、染料のうち流行色の部分に放射が行われる。
【００１８】
固体プラスチックへ適用される多くの既知の染料昇華印刷方法は、圧力、温度、染料ロット、基板ロット、および多の製造条件に対してあまりに敏感なので、少なくとも一人の発明者は、その発明の努力を純粋に染料昇華印刷のためのプラスチック基板の条件設定だけに傾注した。この条件設定は、Ｊｏｈｎｓｔｏｎの米国特許第５，５８０，４１０号において教示され、説明される。
【００１９】
正確で、鮮やかで、耐久性のある画像を固体プラスチックシートに形成することが長いあいだ求められているプラスチック画像産業のゴールであるとして、それならなぜ現在もこの方法を利用して印刷され、商品に形成可能なプラスチックの平面固体シートが存在しないのか。他の発明者がこの分野で成功しえなかったことは、多くは、前述の特許に開示された発明が理論的には実現可能であるが、実際にはそれらの使用は、画像付きの平面プラスチックシートを商業的に受け入れられるコスト、または商業的に受け入れられる量で提供しえなかったという事実による。成功例が存在しないことにはいくつかの理由がある。
【００２０】
多くの既知のプロセスが商業的に成功した画像付き物品を生まなかった第１の理由は、それらが遅いことである。うまく画像を形成するにはより長い時間を必要とする、または効果を出すために多くの複雑で微妙なステップを必要とする画像プロセスは、うまく画像付きの平面プラスチックシートを生むかもしれないが、それは商業的に生き残れないほど効果な画像となってしまう。さらに以前の画像プロセスは、あまりに温度変化に敏感で、ほんのわずかな処理温度の変化も受け入れられない画像または廃棄された基板につながる。
【００２１】
これら多くの既知のプロセスが所望の結果を産むのに失敗した第２の理由は、前述のこれらのプロセス変数のいくつかに密接に関係する。多くの従来の染料昇華画像プロセスの一つの特に悪い欠点は、染料昇華画像を固体プラスチック基板に形成するために、基板はその温度をその熱可塑性限界より上にしなければいけないことである。多くの場合、これは実質的に基板を液化させ、それに付随して染料キャリアが液化して粘つく基板に不必要に付着することとなる。これはもちろん、少なくとも一部の染料キャリアがしばしば永久に付着した基板を生む。その付着した染料キャリアを冷却された基板から剥がすことが可能であるとしても、この剥がすことは表面仕上げを損なうだけでなく、実行するためのさらなるマン・アワーについて多大な費用を必要とする。
【００２２】
染料キャリアが粘着性の基板に不必要に付着することを避けるために、いくつかの前述の発明は、ある種の材料を基板および染料キャリアの間に置くことに依存する。これらの材料の例としは、タルカムまたは通気性ウェブのような離型剤を含む。そのような離型剤または分離材料は、場合によっては、染料キャリアが基板に不必要に付着することを防ぐが、これは画像付き製品の質を大きく下げる。これらの方法は、表面仕上げ、画像解像度、または基板への画像位置合わせにおいて低品質化をきたす。
【００２３】
最後に、最も重要なことは、固体プラスチックシートに適用されると、既知の染料昇華画像プロセスは、このシートを収縮させ、そらせ、歪ませる傾向にある。収縮、ソリ、および歪みの程度は、プロセスによって、基板によって変化するが、既知の染料昇華画像技術で遭遇されるこれらの欠陥は、中程度にシワができた表面から、ポテトチップの平坦さに相当する大きく歪んだシートにまで及ぶ。固体プラスチックシートの染料昇華画像の目的は、シート内に画像を形成し、一方でその実質的な平坦さを収縮せずに、そらずに、歪みのない状態で維持することにあり、既知のプロセスは完全に成功しているとは言い難い。さらに他の染料昇華プロセスによってプラスチックシートに画像化させる技術的パフォーマンス仕様の一つ以上は、シートをプロセスに供するとしばしば満足されない。これらの技術パフォーマンス仕様は、これらに限定されないが、収縮、耐衝撃性、寸法の正確さ、および機械的強度を含む。
【発明の開示】
【発明が解決しようとする課題】
【００２４】
明らかに必要なのは、収縮せず、そらず、歪みのない、元々のプラスチックシートの技術パフォーマンス仕様を全て維持するプラスチックシートを生む染料昇華プロセス手段によって、耐久性のある、明瞭で、鋭い画像を、固体の平坦なプラスチックシートに形成する方法である。
【００２５】
したがって最終的に求められるのは、染料転写画像を固体基板内に連続的に形成する少なくとも一つの方法、およびそのような方法を行うことができる装置である。
【課題を解決するための手段】
【００２６】
本発明は、昇華型染料の形成された画像を持つ染料キャリアで基板内に染料昇華画像を形成する方法を提供する。染料キャリアの画像は、基板の第１表面に対して置かれる。基板および染料キャリアは第１部分および第２部分を持つ経路に沿って運搬される。経路の第１部分および第２部分の中で、およびその間では、基板の第１表面に対して連続的な圧力が与えられる。染料キャリアは、経路の第１部分において昇華温度まで加熱される。染料キャリアはそれから、経路の第２部分において除圧温度まで冷却される。
【００２７】
代替として、昇華型染料の形成された画像を持つ染料キャリアで基板の第１表面内に染料昇華画像を形成する装置が提供される。基板および染料キャリアを第１部分および第２部分を持つ経路に沿って運搬するコンベヤが備えられる。連続圧力システムは、染料キャリア上に形成された画像を基板の第１表面に対して押し付ける。ここで連続圧力システムは、加熱および冷却、およびそれらのあいだに連続的な圧力を基板の第１表面に対して印加する。基板および染料キャリアが経路の第１部分にあるときに、染料キャリアを昇華温度まで加熱するヒータが設けられる。基板および染料キャリアが経路の第２部分にあるときに、染料キャリアを除圧温度まで冷却する冷却機が設けられる。ここで連続的な圧力は、染料キャリアが加熱される以前から、染料キャリアが冷却される以降まで連続的に印加される。
【００２８】
さらに昇華された画像を持つ形成された物体を形成する方法が提供される。画像を持つ染料キャリアが設けられる。染料キャリアの画像は基板の第１表面に対して置かれる。連続的な処理機械内において、染料キャリアは昇華温度まで加熱される。連続的な処理機械内において、染料キャリアは除圧温度まで冷却される。染料キャリアは基板から取り外される。画像は基板の前記第１表面に昇華される。基板は加熱される。基板は形成された物体へ熱形成される。形成された物体は冷却される。
【００２９】
さらに、昇華された画像をプラスチック基板上に生成する方法が提供される。コンピュータ上でディジタル画像が選択される。コンピュータプリンタを用いて選択されたディジタル画像が染料キャリア上に染料昇華インクで印刷される。染料キャリアの画像が基板の第１表面に対して置かれる。連続的な処理機械内において、染料キャリアは昇華温度まで加熱される。連続的な処理機械内において、染料キャリアは除圧温度まで冷却される。染料キャリアは基板から取り外される。画像は基板の第１表面に昇華される。
【００３０】
さらに積層された基板中に昇華された画像を形成する方法が提供される。フィルムの第１の側上に画像を持つフィルムが与えられる。フィルムの第１の側が基板に積層される。画像は基板内に昇華される。
【００３１】
さらに形成された昇華された画像を持つ積層された基板が提供される。フィルムの第１の側上に画像を持つフィルムが与えられる。フィルムの第１の側が基板に積層される。画像が基板内に昇華させられる。
【００３２】
本発明のこれら、および他の優位性は、以下の詳細な説明を読み、図面中のさまざまな図を吟味することによって明らかになろう。
【発明を実施するための最良の形態】
【００３３】
参照番号は、図面のいくつかの図にわたり本発明の同一または等価な部分を参照する。
【００３４】
以下の議論は、多くの要素によって実現される本発明の一つ以上の好ましい実施形態を中心にしている。ここで説明された実施形態がある種の商業的に入手可能な要素を特定する場合、これらは例示のためであることが当業者には理解されよう。本発明の原理は、さまざまな構成で実現可能であり、これらの原理は具体的にそのような実施形態の全てを想定する。
【００３５】
以下の議論は、プラスチックシートのようなものへの染料昇華画像形成に向けられるが、本発明の原理は、さまざまな人工および天然にできるシート材料基板の染料昇華画像形成に優位に適用されえ、そのような基板はこれらに限定されないが、金属、石、木、ロウ、ポリマー、モノマー、樹脂、繊維、布、ガラス、鉱物、革、およびそれらの合成物である。本発明の原理は、具体的にこのような応用例を想定する。
【００３６】
図１Ａ〜１Ｈをここで参照すれば、本発明によって教示される染料昇華画像を基板、特に固体プラスチック基板に形成する方法が示される。図１Ａには、プラテン１０が示され、これにはその上に受動冷却装置１２が重ねて置かれている。本発明の原理は具体的に、能動的または受動的、およびその両方の冷却装置を利用することを後述するように想定している。本発明のある実施形態においてプラテン１０は、複数の真空オリフィス１４が貫通する平坦なアルミ板である。真空オリフィス１４は、さらに真空システム２４０に接続される。受動冷却装置１２の上に置かれるのは、染料昇華画像をその上に形成されるための基板１である。染料昇華画像を形成するために、前述の染料昇華インクを利用してその上に画像５が印刷された染料キャリア３が基板１の上に置かれる。
【００３７】
本発明のこの実施形態の受動冷却装置１２は、非常に低い熱容量を持つパネルを備え、その理由は後述される。本発明のある実施形態は、ガラス繊維強化されたプラスチックの上部および下部表面を持つ、六角形ハニカムの（hex-cell）アルミニウムコアの複合サンドイッチパネルの利用を想定する。受動冷却装置１２としての実現に適したそのようなパネルの一つは、カンザス州、ウィチタ、Burnham Compositesから入手可能なFiber-Lok、Ｎｏ．２３３０サンドイッチパネルである。本発明のこの実施形態によれば、受動冷却装置１２は、プラテン１０よりもより小さい表面範囲しか持たず、しかし少なくともその上で処理される基板よりは広い表面範囲を持つ。これは後述するように、隔膜１６のために真空経路を形成するために利用できる少なくともいくつかのオリフィス１４が存在するようにするためである。
【００３８】
次に図１Ｂを参照して、隔膜（membrane）１６が、冷却装置１２、基板１、および染料キャリア３を含む積層体の上に配置される。隔膜１６はさらにプラテン１０の少なくとも一部と重なる。隔膜１６は取り扱いを簡単にするために、この図では示されない眼鏡状フレーム（spectacle frame）に嵌められえる。隔膜１６は、基板ー染料キャリアの積層体が密着するようクランプする目的で実質的に気密封止を形成する。隔膜１６はまた、温度変化のあいだに基板１が反る（warp）こと防ぐために充分な強度を持たなければならない。この温度変化は、一つの染料昇華サイクルを構成し、後述するようにこれにより染料昇華画像形成および染料キャリア除去が可能になる。
【００３９】
隔膜１６の他の望ましい特性は、基板１および染料キャリア３に刷り込まれた（imprinted）昇華染料と実質的に化学的に相容性がある（compatible）だけでなく、染料昇華画像形成中に基板１または染料キャリア３からガス化してできた副産物とも相容性がある。
【００４０】
本発明のある実施形態においては、隔膜１６のより低い表面は、わずかに表面模様が付けられることで連続的な真空チャネルが隔膜１６および染料キャリア３の間の境界面にわたって生じるようになっており、隔膜および染料キャリアの間には気泡が形成されることはない。これらの気泡は、染料キャリア３を基板１にクランプすることすら不可能にしえる。この表面模様はまた、クランプが必要ではなくなったときに真空リリース（vacuum release）としても働き、真空をなくすための空気抜きとしても働く。
【００４１】
さらに滑らかに型に入れ、プラテン１０とともに、冷却装置−基板ー染料キャリアの積層体のいくつか要素にわたって流れるように、隔膜１６は、可撓性のある材料で形成されることが望ましい。垂直方向にかなり厚い、例えば約１インチの厚さよりも大きい染料キャリアー基板ー冷却装置の積層体上で用いられるとき、より滑らかにこれらのいくつかの要素上に成形し、流れるように、隔膜は弾性材料で形成されることがさらに望ましい。ここで教示される画像形成プロセスは、６００°Ｆまで達する温度を持続する期間とともに、急激な温度変化を利用するので、隔膜は耐熱性を有するだけでなく、高温および低温間の繰り返される温度サイクルにも硬化したり、ひび割れたり、構造的な完全性を失ったり、または前述の特性のうちの任意のものを失ったりすることなく耐えることができる必要もある。
【００４２】
前述の議論から、多くの材料が隔膜１６に適することが理解されよう。そのような材料の例としては、これらに限定されないが、加硫ゴム、シリコーン、ブチルゴム、ポリマー、クロロポリマー、フルオロポリマー、および他の自然または人工弾性シートが含まれる。隔膜１６は実質的に連続的に染料キャリア３と接触し、それまでは受動冷却装置１２によって覆われなかった真空オリフィス１４の実質的に全てを覆う。
【００４３】
図１Ｃをここで参照し、本発明のある実施形態のクランプステップが説明される。少なくとも一つの、好ましくは複数の真空オリフィス１４を含むプラテン１０の少なくとも一部とともに染料キャリアー基板ー冷却装置の積層体上にすでに配置されている隔膜１６は、ここで２０で示されるように大気圧クランプ圧を及ぼす。ここで用いられる語「大気クランプ圧力（atmospheric clamping pressure）」とは、基板および染料キャリアをクランプするために、周囲圧力と、隔膜の下の圧力との圧力差を用いることを意味する。この大気クランプ圧力は、真空、空気圧、またはこれら２つの組み合わせによって実現できる。
【００４４】
議論している実施形態においては、大気クランプ圧力２０は、複数の真空オリフィス１４のうちの少なくとも一つを真空システム２４０に接続し、それによって１８に示す真空を隔膜１６の下側に与える。真空システム２４０は、図１Ａ〜ＢおよびＤ〜Ｈでは図面の簡潔さのために省略されていることに注意されたい。海面レベルで実質的に完全な真空が得られる場合、これは理論的には、染料キャリアー基板積層体の全体表面にわたってほぼ１４．７ｐｓｉのクランプ力を生むことになる。実際には完全な真空というのはめったに得られず、いずれにしても一般には必要ない。完全な真空に満たない場合に生じる１４ｐｓｉに等しいクランプ力は、他の方法によって得られる染料転写画像よりもはるかに優れた画像を生むことがわかっている。基板の機械的特性、染料転写温度、および本発明の原理の応用例で生じさせられる温度イベントの性質に依存して、より低いクランプ力も利用されえる。
【００４５】
上述の実施形態は真空クランプを利用するが、代替実施形態は、真空クランプによって可能な非常に均一なクランプ力を得る他の手段を利用する。これら代替手段としてはこれらに限定されないが、圧力均一化レイヤ、例えばスポンジゴムまたは犠牲硬質スポンジシートを組み込んだ機械的クランプパッドの使用、および空気圧クランプ、例えばバッグプレス（bag press）の使用が含まれる。
【００４６】
また前述の真空クランプ圧力を含むクランプ力は処理制御変数としても働くことに注意されたい。ある種の基板におけるある種の画像形成ルーチンについては、上述の定格の１気圧クランプ圧力（nominal one atmospheric clamping pressure）より上、または下にクランプ力を変更することが有利かもしれない。１気圧よりも低いクランプ力は、真空レギュレータを利用して実現および維持されえる。１気圧よりも高いクランプ力は、追加のクランプ力で真空クランプ圧力を増強することによって実現されえる。この後者のオプションを達成する方法は、隔膜上に重ねられたバッグプレス（bag press）によるものである。バッグプレスの膨張したときの力は、隔膜だけで得られる真空クランプを補う。
【００４７】
図１Ｄをこんどは参照して、染料昇華画像を形成するための第１の、つまり加熱温度イベントが隔膜ー染料キャリアー基板積層体上に以下のように適用される。すなわち熱エネルギーが隔膜１６および染料キャリア３を通して基板１に加えられる。本発明のこの実施形態においては、製造効率の点だけでなく、後に染料キャリア３を基板１から取り除く有効性の点からも、熱エネルギー２２はなるべく急激に基板１に与えられることが有利であることがわかっている。熱エネルギー２２は、隔膜１６にダメージを与えない当業者に知られる実質的に任意の方法で隔膜１６を通して与えられえる。前に与えられた大気クランプ力はこのステップを通して維持される。
【００４８】
適用可能な熱転写方法の例としてはこれらに限定されないが、電気抵抗加熱、例えば隔膜１６に組み込まれた、または隔膜１６の上または下に設けられた電気抵抗ワイヤによるもの、蒸気、炎、または加熱された液体を含む加熱ガスの流れの隔膜１６の上面への適用によるもの、または隔膜１６の上部への放射エネルギーを与えることによるものがある。そのような放射エネルギーの例としてはこれらに限定されないが、赤外ランプによって加えられる赤外エネルギー、または紫外放射、またはマイクロ波放射がある。熱エネルギー２２を加える他の代替方法は、隔膜１６の上部表面に伝導性の加熱源、例えば加熱されたプレートを提供することがある。再び、このプレートは、プレート内部の空間に加熱された液体または気体の流体を導入することを含む、既述の任意の既知の加熱方法によって加熱されえる。
【００４９】
プラスチック、例えば熱成形プラスチックは、それらの内部温度に依存して特に異なる物理的属性を有する。室温では多くの商業的に利用可能な熱成形プラスチックは実質的に硬く、例えば硬質シート状である。温度スペクトラムの一方の端においては、熱成形プラスチックを実質的にその成形温度より上に加熱すると、プラスチックの実質的な液化が起こり、それに付随してプラスチックが液化するにしたがいプラスチックによって形成された構造が壊れる。これらの２つの両極端の中間には、プラスチックが軟化し、しかしまだ完全には液化しない温度が存在する。本発明の染料昇華プロセスが行われるのは、これらの中間温度においてである。
【００５０】
画像形成染料を固体から蒸気状態に昇華させるのとともに、同時に基板１を機械的および化学的に染料の導入に適するようにするために、基板の温度、よって染料キャリアの温度は、プラスチックの硬く、一般に不浸透性の状態からプラスチックが軟化し始め昇華染料が蒸気化する温度を超えて上げられなければならない。プラスチックの構造的な完全性を保持するため、またプラスチックの機械的パフォーマンス仕様（technical performance specifications）を維持するために、プラスチックが液化する点まで加熱されてはいけない。もちろん理想の温度は、応用例に特定であり、プラスチックシートのタイプおよび厚さに依存するだけでなく、画像形成染料の性質にも依存する。
【００５１】
基板１および染料キャリア３の内部温度を上げるための熱エネルギー２２の印加は、本発明の第１温度イベントを含む。第１温度イベントの持続期間は、再び、応用例に特定であり、経験的に決定される。第１温度イベントの持続期間を決定する基準の一つは、プラスチック中に画像がどの程度、浸透することが望ましいかである。
【００５２】
図１Ｅをこんどは参照して、実際には基板１の染料昇華画像形成が行われる第１温度イベントに続いて、第２の、つまり冷却温度イベントが行われ、ここで基板および染料キャリアは真空クランプ力を受けたまま保たれる。再び、以前に印加された真空１８は、２４において熱エネルギーの除去を含むこの第２温度イベント中も維持される。真空クランプ圧力下における第２の急速冷却温度イベントは、従来の染料昇華画像形成技術に対して優位性を呈することがわかっている。
【００５３】
このステップから得られる第１の優位性は、従来の方法によるそれと比べ、染料キャリア３を基板１から離すのが非常に改善されることである。実際、急速冷却第２温度イベントと合わせ、第１温度イベントの温度および持続期間を注意深く調節することによって、染料キャリア３が基板１に不必要に付着することを完全になくせる。理論に拘るのをよしとはしないが、第２温度イベントによって行われる急速冷却は、染料キャリア３および基板１の間に温度または機械的ショックをある程度、及ぼし、これはこれら２つの要素が分離するように働く。これは、他の方法によって必要とされた特別な中間染料転写ウェブまたは時間のかかる予備画像形成状態設定プロセスを必要としない。
【００５４】
このステップによって得られる第２の優位性は、基板表面全体にわたって強く均一に印加されたクランプ力を利用することなしに加熱および冷却することによって生じた基板の不必要な歪みの前述した問題に関する。再び理論に拘るのをよしとはしないが、従来の染料昇華技術は、基板の加熱および冷却を起こすことによって、制限の加えられない基板内で内力を開放し、これが冷却中には基板をねじり、収縮させ、かつ反らせると信じられている。強固であるが弾力性のある隔膜１６を含む大気クランプ方法、例えば前述の大気クランプ技術を利用することによって、本発明は、染料昇華画像形成プロセスのいくつかの温度イベントを通してシートの実質的に平坦な形状を保持することを強制的に行うことで実質的にこの問題を防ぐ。
【００５５】
図１Ｆ〜１Ｈをこんどは参照して、第２冷却温度イベントの終了において、２６で真空が解かれ、隔膜１６は染料キャリアー基板積層体から２８で離される。その後、染料キャリア３および基板１は、受動冷却装置１２から持ち上げられる。この時点で、染料キャリア３によって保持された画像は、基板１内に形成されている。染料のプラスチック内での浸透度は、いくつかのファクターに依存する。これらには、昇華温度、クランプ力、および熱エネルギーおよびクランプ圧力の印加持続期間が含まれる。
【００５６】
本発明による方法を実施する第１の装置は、図２Ａ〜２Ｃおよび３を参照して開示される。染料転写装置２００は、テーブルアセンブリ２０２、少なくとも一つのプラテンアセンブリ２０４、熱画像形成ユニット２０６、および真空システム２４０を含む。テーブルアセンブリ２０２は、熱画像形成ユニット２０６およびプラテンアセンブリ２０４を支持する。後述するように、複数のプラテンアセンブリ２０４を利用することは、製造効率の点で優位性を呈する。したがってこの装置のある好ましい実施形態においては、プラテンアセンブリ２０４および２０４’の対が提供され、これらは実質的に同一である。テーブルアセンブリ２０２は好ましくは、プラテンアセンブリ２０４および２０４’が熱画像形成ユニット２０６内に回転して収められるように構成される。プラテンアセンブリ２０４および２０４’のこの挿入を実現するために、ローラまたはスライドのシステムが用いられえる。これらのローラは好ましくは、テーブルアセンブリ２０２上の一連のローラ群２２０として形成され、これらを横切ってプラテンアセンブリ２０４および２０４’がスライドする。代わりに、ローラまたはスライドは、プラテンアセンブリ２０４および２０４’の下の側に設けられてもよい。エアクッション、磨いた金属のスライド、およびＰＴＦＥスライドを含む他のスライドー摩擦軽減方法ももちろん用いられえる。
【００５７】
装置２００は、真空システム２４０もさらに備えられる。真空システム２４０は、真空源、例えば真空ポンプ２４２およびオプションとして真空溜め２４４を含み、これは真空ポンプ２４２への配管２４５に接続される。この真空源はそれから可撓性配管２４６および真空バルブ２４８によってプラテンアセンブリ２０４、より具体的には、その真空オリフィス１４に接続される。配管および真空バルブの同様の組み、２４６’および２４８’は、真空源をプラテンアセンブリ２０４’に接続する。真空バルブ２４８および２４８’の駆動は、手動、遠隔操作、または自動のいずれでもよい。本装置の好ましい実施形態においては、真空バルブ２４８および２４８’は、制御ステーション３００から電気的に制御される。
【００５８】
図２Ｂをこんどは参照し、熱画像形成ユニット２０６およびプラテンアセンブリ２０４の詳細が示される。プラテンアセンブリ２０４は、穿孔されたアルミニウムプラテン１０を含み、その上には受動冷却装置１２が配置される。フレーム、ここで「眼鏡型フレーム」とも言及されるものが片側においてプラテン１０にヒンジ２０８によって蝶番式に付けられている。フレーム２１６は、それにマウントされた前述の弾性隔膜１６を有し、この隔膜はフレームによって形成される開口を覆う。本発明のこの実施形態においては、隔膜１６は、デュポン社のＶｉｔｏｎ（商標）の表面模様が付けられたシートの形をとる。
【００５９】
この実施形態における熱画像形成ユニット２０６は、実質的に空洞の箱形のシャーシ２０７であり、このシャーシはその上に熱源をマウントされる。この熱源は、実質的に任意の前述の加熱方法を実現すればよく、本発明のこの実施形態においては、少なくとも一つの、好ましくは複数の赤外電球２０９を含む。シャーシ２０７は、ヒンジ２１０によってテーブルアセンブリ２０２にヒンジ式で取り付けられ、閉じられて、シャーシ２０７がプラテンアセンブリ２０４上に下げられると、熱画像形成ユニット２０６がプラテンアセンブリ２０４の上に面一で位置する。
【００６０】
装置２００の動作は図２Ｂ〜Ｃを参照してさらに説明される。ある画像形成サイクルの始めにおいては、フレーム２１６は、図２Ｂの左側で示されるように開かれており、プラスチック基板１のシートが冷却装置１２の上に挿入される。その後、その上に印刷された染料画像５を保持する染料キャリア３が、染料画像５が基板１に直接に接触するように配置される。実質的に既知の染料昇華染料材料を利用した画像を染料キャリア３上に印刷することによって、染料画像５は有利に形成されえる。その後、図２Ｂの右側に示されるようにフレーム２１６は、染料キャリアー基板ー冷却装置積層体上で実質的に閉じられる。その後、真空バルブ２４８が開かれ、真空システム２４０に隔膜１６下の領域を真空排気させる。この真空排気は、隔膜１６をプラテン１０および前述の積層体に封止し、染料転写プロセスを実現するための大気クランプ力を印加する。これはまた、染料キャリア３の位置決めを基板１に対して維持し、新規なやりかたで前述のように基板１の不要な歪みを防ぐ。
【００６１】
いったん適切な真空クランプ力が得られるとプラテンアセンブリ２０４はスライドされて熱画像形成ユニット２０６のシャーシ２０７の下に配置され、シャーシ２０７はプラテンアセンブリ２０４の上に配置される。熱画像形成ユニット２０６のシャーシ２０７、およびプラテンアセンブリ２０４のフレーム２１６がヒンジで上げられたり、下げられたりすることは、手動で行われてもよく、または当業者に既知の任意の持ち上げ方法によって有利に行われえることに注意されたい。これらの持ち上げ方法にはこれらに限定されないが、空気圧シリンダ、油圧シリンダ、サーボモータ、スプリング装置、カウンタウェイト、スクリューまたはギア装置、および当業者に既知である全ての他の持ち上げおよび降下方法が含まれる。
【００６２】
シャーシ２０７がプラテンアセンブリ２０４上に下げられた後、赤外電球２０９が点灯され、これにより隔膜１６、染料キャリア３および基板１の加熱２２が行われ、一方で、染料キャリア３および基板１は前述のクランプする真空に引かれたままを保つ。隔膜１６の下の温度は、受動冷却装置１２および隔膜１６の間に位置する熱電対２１２によってモニタされえる。もちろん当業者に既知の代替の温度モニタリング方法も用いられえる。赤外電球２０９は、基板、昇華染料、および所望の染料転写画像形成に最適であると経験的に決定された特定の時間のあいだ点灯されたままを保つ。
【００６３】
いったん特定の熱画像形成時間が経つと、赤外電球２０９は消灯され、シャーシ２０７は持ち上げられ、プラテンアセンブリ２０４はシャーシ２０７の下から除去され、真空は隔膜１６の下で維持される。２つのプラテンアセンブリ２０４および２０４’を持つこの装置の実施形態の優位性がここで示される。２４においてプラテンアセンブリ２０４は真空クランプの下で冷却される一方、すでにロードされ真空クランプされているプラテンアセンブリ２０４’は熱画像形成ユニット２０６のシャーシ２０７の下に配置される。シャーシ２０７はそれからプラテンアセンブリ２０４’のフレーム２１６の上に下げられ、熱源、例えば赤外電球２０９が再び点灯される。したがってプラテンアセンブリ２０４および２０４’のうちの一つが冷却されるときに、他方は加熱され、そのときそれらの各々の基板／染料キャリア積層体はクランプ力を印加されたまま保たれる。
【００６４】
受動冷却装置を用いる本発明のこの実施形態においては、冷却２４は、プラテンアセンブリ２０４を周囲空気温度に曝すことで得られる。この曝露は、プラテンアセンブリ２０４の表面にわたって、特に隔膜１６にわたって、ファンまたは他の空気流発生装置によって周囲空気の流れを作ることによって増強されえる。受動冷却装置１２は、基板１、染料キャリア３および隔膜１６の少なくとも一部を以下のように受動的に冷却する。すなわち非常に小さな熱容量であって、受動冷却装置は少ししか不要な熱を蓄えない。いったん第１の温度イベントが完了し、第２の温度イベントが始まると、受動冷却装置１２は、追加のオーバヘッドを少ししか必要とせずに隔膜およびその下の要素を急速に冷却することを可能にする。
【００６５】
再び、基板１が歪みなくその硬い状態に戻るのに充分に冷たい温度に達するまで、隔膜１６の下の温度は熱電対２１２によってモニタされる。その後、真空バルブ２４８が駆動され、隔膜１６の下の真空を放ち、それによって基板１および染料キャリア３へのクランプ力を開放する。いったんクランプ圧力が開放されると、基板１および染料キャリア３は、そこからフレーム２１６を持ち上げた後、プラテンアセンブリ２０４から除去されえる。２つのプラテンアセンブリ、例えば２０４および２０４’を用いて、このように基板を交互に加熱および冷却することによって、画像形成スループットはほとんど２倍になる。
【００６６】
本発明のこの実施形態のある応用例においては、８０ミルのアクリルシートが基板１として用いられた。アクリルシートは、それを受動冷却装置１２上に位置づけし、それから染料キャリア３を図示するようにその上に重ねることによって画像形成された。眼鏡型フレーム２１６はそれからアクリルシートおよび染料キャリア３上に降ろされ、隔膜１６で覆われた。この実施形態においては、シリコーンラバーシートが隔膜１６として用いられた。隔膜１６の下の空間の排気の後で、この実施形態について前述のように処理が進む。この場合、アクリルシートは１０分間、３５０°Ｆの温度で処理された。この第１温度イベントの後、前述のように冷却が進められた。
【００６７】
前述のように本発明のある実施形態は放射加熱を用い、他の実施形態は伝導加熱を利用する。そのような伝導加熱装置は図４Ａ〜４Ｃおよび６を参照して示される。この実施形態は、前述の装置の多くの特徴を併せ持つが、大きな違い一つある。すなわち、前述の装置が放射加熱を用いたのに対して、この実施形態は伝導加熱板（conductive heating plate）４０２を利用することである。テーブル２０２および真空システム２４０は前述のようであり、プラテンアセンブリ２０４および２０４’も同様である。しかしこの実施形態においては、熱画像形成ユニット４００は、その中を通る水平トンネル４５０を規定する。
【００６８】
伝導加熱板４０２は、熱画像形成ユニット４００の一部の中に横たわるトンネル４５０に引き込み可能に（retractably）マウントされる。この実施形態の伝導加熱板４０２は、典型的には、引き込み機、この実施形態では一つ以上のテンションスプリングによって上に引き込まれる。これらに限定されないが、カウンタウェイト、空気圧シリンダ、真空シリンダ、チェーン、バッグプレス、ケーブル、油圧シリンダ、および電気機械的装置のような当業者に既知の代替の引き込み装置が同様の機能をもって用いられる。
【００６９】
伝導加熱板４０２の上部表面４０３と熱画像形成ユニット４００の内部表面４０１との間には、クランプまたは押圧装置があり、これはテンションスプリング４０６とは逆に働き、伝導加熱板４０２を隔膜１６と接触するように押圧する。ここで示された実施形態においては、この押圧装置はバッグプレス４０４の形をとる。バッグプレス４０４は、制御可能な圧縮されたガス源または空気源に不図示の配管およびバルブで接続され、加熱板４０２を隔膜１６と接触するように押圧する。もちろん当業者に既知の代替のクランプまたは押圧装置を用いてこの機能を達成してもよい。そのような非限定的な例としては、油圧シリンダ、空気圧シリンダ、電磁押圧装置を含む磁気押圧装置、カムシャフト、クランクシャフト、ウェッジ、および当業者に既知の実質的に直線運動を与える他の方法が含まれる。
【００７０】
熱画像形成ユニット４００を通して切り取り内部を示す図４Ｂ〜４Ｃおよび１０をこんどは参照して、この実施形態の動作が説明される。図４Ａにおいて、プラテンアセンブリ２０４は、熱画像形成ユニット４００からちょうど取り除かれたところである。プラテンアセンブリ２０４’は、前のように基板１および染料キャリア３が装填されている。この時点で、プラテンアセンブリ２０４および２０４’は、真空バルブ２４８および２４８’が真空システム２４０へと開放されることで、真空クランプ圧力下に保持される。伝導加熱板４０２は、テンションスプリング４０６によって上に引き込まれ、プラテンアセンブリ２０４’が熱画像形成ユニットユニット４００内へトンネル４５０によってスライドして挿入されるようになっていることが理解されよう。
【００７１】
伝導加熱板４０２は、これらに限定されないが、電気抵抗ワイヤリング、加熱された気体または液体を伝導加熱板４０２の内部の空洞部４０３への導入、伝導加熱板の放射または対流加熱、一つ以上のガスジェットを含む裸火、および制御可能に伝導金属板を加熱するための実質的に任意の方法を含む当業者に既知である任意の手段によって加熱されえる。参照された図面で示される実施形態においては、伝導加熱板４０２は平らなアルミニウム板の形をとり、少なくとも一つの迷路状通路が形成されることによって部分的に空洞になっている。この図に示される実施形態においては、伝導加熱板４０２は、配管およびバルブによってオイル循環ポンプを含むオイルヒータに接続される。オイルヒータはよって、それが板を加熱したいときには、制御可能な加熱されたオイルの流れを伝導加熱板４０２の内部迷路状通路を通して供給する。加熱されたオイルの流れは、高温オイルバルブおよび高温オイル配管５６２によって温度調節するよう制御されて、伝導加熱板４０２を所望の温度に維持し、または所望の温度範囲内に維持する。
【００７２】
図４Ｃにおいて、プラテンアセンブリ２０４’は、スライド可能にトンネル４５０を通って熱画像形成ユニット４００内に挿入され、伝導加熱板４０２はバッグプレス４０４によって隔膜１６’の上部表面と密着する。この押圧は、圧縮空気バルブ４５２および圧縮空気配管４５０によって圧縮されたガス、または空気の制御された流れをバッグプレス４０４の内部に導くことによって実現される。伝導加熱板４０２は、基板１および染料キャリア３を所望の昇華温度に設定するだけ充分な温度に加熱され、基板を所望の期間だけ隔膜１６を通して加熱する。この第１温度イベントがこのように行われる一方で、すでに熱画像形成ユニット４００から取り除かれたプラテンアセンブリ２０４は前述のように２４において冷却される。
【００７３】
バッグプレス４０４はまた、真空クランプだけによって得られる定格の１大気圧クランプ圧力（nominal one atmosphere clamping pressure）を超えて染料キャリア３および基板１に印加されるクランプ圧力を増すのに用いられる。本発明のこの実施形態においては、バッグプレスに加圧することによって得られる補助クランプ力は、さらにクランプ力を２０気圧追加することを可能にし、その場合基板／昇華染料の組み合わせはそのように上げられたクランプ力を保証する。
【００７４】
いったん基板１の温度が所望の温度まで所望の期間上げられると、再び圧縮空気バルブ４５２および圧縮空気配管４５０によってバッグプレス４０４内の圧力は取り除かれる。伝導加熱板４０２はそれから、図４Ｂに示される位置にテンションスプリング４０６によって引き込まれる。その後、プラテンアセンブリ２０４’は、熱画像形成ユニット４００から図４Ａで示される位置へと除去され、プラテンアセンブリ２０４は、そのすでに印刷された基板の冷却に続いて、再装填がなされており、熱画像形成ユニット４００へ挿入される準備ができている。
【００７５】
本発明のこの実施形態のある応用例においては、８０ミルのＳｉｎｔｒａ（登録商標）シートが基板１として用いられる。Ｓｉｎｔｒａ（登録商標）シートは、それを受動冷却装置１２上に配置させ、それから示されるように染料キャリア３をその上に重ねることによって画像形成がなされた。眼鏡状フレーム２１６がそれからＳｉｎｔｒａ（登録商標）シートおよび染料キャリア３上に降ろされ、それらを隔膜１６によって覆う。この実施形態においては、Ｖｉｔｏｎ（登録商標）フルオロエラストマシートが隔膜１６として用いられた。隔膜１６の下の空間の排気の後、この実施形態についての処理が前述のように進められる。この場合、Ｓｉｎｔｒａ（登録商標）シートは、５〜７分間、温度２８５°Ｆにおいて処理された。この第１温度イベントに続いて、前述のように冷却が行われた。
【００７６】
前に開示された本発明の実施形態は、プラテンアセンブリ２０４がスライド可能に熱画像形成ヘッドの下に配置されるようにするために、例えば２２０のようにローラのシステムを利用するが、本発明の原理は、プラテンアセンブリ２０４および２０４’を熱画像形成ユニット４００の下に配置する代替の方法も想定する。これらの方法にはこれらに限定されないが、一つ以上のプラテンアセンブリ２０４を熱画像形成ユニット４００に対して垂直に位置付けること、およびそのようなプラテンアセンブリ２０４を熱画像形成ユニット４００の下に回転可能に位置付けることも含まれる。さらにプラテンアセンブリ２０４は手動で熱画像形成ユニット４００に対して位置付けられてもよいが、本発明の原理はさらに不図示の位置付け部材を用いて、プラテンアセンブリ２０４のスライド可能な位置付けをも想定する。そのような位置付け部材の例としてはこれらに限定されないが、空気シリンダ、油圧シリンダ、ギア、ネジ駆動部、ギア駆動部、ケーブル、チェーン、電気コイル、電気機械的装置、および当業者に既知の他の位置付け方法が含まれる。
【００７７】
図５Ａ〜５Ｂ、６、および７を参照して、能動冷却システムを用いる本発明の実施形態がさらに開示される。再び、テーブル２０２、熱画像形成ユニット４００、および真空システム２４０は、実質的に前述の通りである。しかしこの実施形態は、前述の受動冷却装置１２の代わりに能動冷却要素５５０を導入している。本発明のある実施形態によれば、能動冷却要素５５０は、熱伝導性平板、例えばアルミニウム板を備え、この平板は、その中に少なくとも一つの内部空洞５５１を規定し、それは冷却システム５２０に接続される。冷却システム５２０は、能動冷却剤要素５５０を冷却源５２２に接続する配管５２４およびバルブ５２６を備える。
【００７８】
冷却源５２２は、当業者に既知の実質的に任意の冷却または冷凍方法を用いえる。例示としてであって限定ではなく、そのような方法はこれらに限定されないが、冷却された液体および気体の流れ、空洞５５１への過冷却された液体、例えば液体窒素の供給、および小さなオリフィスによる空洞５５１からの膨張する気体の流れであって結果として要素５５０を冷却するものが含まれる。
【００７９】
ここで開示された方法の実現は、この実施形態を以下のように利用して行われる。いったんプラテンアセンブリ２０４が熱画像形成ユニット５００に入れられ、伝導加熱要素５０２に対してアラインされると、圧縮された気体、例えば空気の流れがバルブ４５２および加圧配管４５０を通ってバッグプレス４０４の内部へと導かれ、バッグプレス４０４を膨張させ、伝導加熱要素５０２を下に押し下げて隔膜１６と密着するようにする。バッグプレス４０４内の圧力を維持することによって、伝導加熱要素５０２は、隔膜１６と密着したまま保持される。この圧力は不図示の圧力レギュレータによって維持または調節される。
【００８０】
伝導加熱要素５０２はこの実施形態においては、オイルヒータ５６０から伝導加熱要素５０２の内部５０３へと加熱オイル配管５６２を通して導かれた加熱されたオイルの制御された流れによって加熱される。加熱されたオイルの流れは、高温オイルバルブによって制御される。不図示のオイル還流ラインは、冷却されたオイルを伝導加熱要素５０２からオイルヒータ５６０へ戻す。熱電対２１２は、隔膜１６下の温度を測定する。
【００８１】
いったん隔膜１６下の温度が所望の昇華温度に到達すると、第１つまり加熱温度イベントの持続期間のあいだ加熱されたオイルの連続的な流れによって、温度はその温度に維持される。その後、圧力がバッグプレス４０４からバルブ４５２によって解かれ、テンションスプリング４０６は伝導加熱要素５０２を上に引き込み、バッグプレス４０４を圧縮する。それから冷やされた水の制御された流れが冷却板５５０の内部空洞５５１に冷却水配管５２４および冷却水バルブ５２６によって冷却源５２２から導かれ、第２の、つまり急速冷却温度イベントを起こす。不図示の水還流ラインは、暖められた水を冷却源５２２に再冷却のために戻す。再び、基板１の温度は、熱電対２１２によって測定され、基板１がその実質的に硬い状態に戻ると、能動冷却板５５０への冷やされた水の流れは、冷却水バルブ５２６によって止められる。これで第２の、つまり冷却の温度イベントが終わる。
【００８２】
この点でプラテンアセンブリ２０４は、熱画像形成ユニット５００からトンネル４５０を通ってスライド可能に引き込まれ、基板１および染料キャリア３上へのクランプ圧力を維持していた真空は、真空バルブ２４８および真空配管２４６によって解放される。その後、フレーム２１６はプラテン１０から引き上げられ、所望の画像をいまや保持する染料キャリア３および基板１の両方が能動冷却板５５０の上から除去される。その後、プラテンアセンブリ２０４’は熱画像形成ユニット５００の中に導かれ、前述のように処理が繰り返される。プラテンアセンブリ２０４は、他のブランク基板１および染料キャリア３を再び装填し、プラテンアセンブリ２０４はそれから、前述の真空クランププロセスに続いて、熱画像形成ユニット５００の中に挿入される準備ができる。
【００８３】
他の代替物が図８を参照して提示される。この実施形態は、図７に示された実施形態と類似であるが、この差異がある。すなわち能動冷却板５５０はこの環境では用いられず、加熱および能動冷却は熱板８０２によって行われる。熱板８０２は、図７に示す伝導加熱板５０２と類似であり、それが隔膜１６を通して加熱および能動冷却を基板１および染料キャリア３に施す点が異なる。これは次のようにして達成される。すなわち熱板８０２を加熱するためには、加熱された流体、例えば５０％のエチレングリコールと水との混合物の制御された流れが、高温水バルブ８０６によって制御され、高温水配管８０４によってその内部空洞８０３に導かれ、ここでこの混合物は「水」とも呼ばれる。
【００８４】
この加熱された流体は、炉、ボイラ、または当業者に既知の他の流体加熱手段で加熱されえる。さらにこの加熱された流体を沸騰させることなく実質的に上昇された温度を得るために、本発明の原理は、加熱された流体を沸騰させないために、加熱システム内の圧力を上げることを想定する。処理は、第１温度イベントに達する前述の所望の持続期間まで、進められる。この時点で、高温水配管８０４を通る高温水の流れは、高温水バルブ８０６によって止められる。その後、冷却剤の流れ、例えば冷やされた水の流れがそれから熱板８０２の内部空洞８０３に、冷却水バルブ５２６によって制御され冷却水配管５２４によって導かれる。この冷却水はこの実施形態においては、前述の水およびエチレングリコールの混合物を含むことが理解されよう。これは熱板８０２を急速に冷却し、このユニットを冷却板に変える効果を持つ。今一度、基板１および染料キャリア３に対してこんどは冷やされた熱板８０２によって冷却が行われ、これは基板１がその実質的に硬い状態に戻るときまで続けられる。その後、処理は前述のように続く。
【００８５】
本発明のこの実施形態のある応用例においては、６０ミルのＫｙｄｅｘ（登録商標）シートが基板１として用いられた。Ｋｙｄｅｘ（登録商標）シートは、それをプラテン１０上に配置させ、それから示されるように染料キャリア３をその上に重ねることによって画像形成がなされた。眼鏡状フレーム２１６がそれからＫｙｄｅｘ（登録商標）シートおよび染料キャリア３上に降ろされ、それらを隔膜１６によって覆う。この実施形態においては、ブチルゴムで覆われたキャンバスシートが隔膜１６として用いられた。隔膜１６の下の空間の排気の後、この実施形態についての処理が前述のように進められる。この場合、Ｋｙｄｅｘ（登録商標）シートは、５〜１０分間、温度３３５〜３７０°Ｆにおいて処理された。この第１温度イベントに続いて、冷やされた流体が熱板８０２の内部８０３に導かれ、Ｋｙｄｅｘ（登録商標）シートを実質的に室温まで冷却した。
【００８６】
この実施形態の代替形態は、別個の加熱板および冷却板を利用することを想定しており、それらは同じ熱画像形成ユニット内にあっても、別個の加熱ユニットおよび冷却ユニット内にあってもよい。これらのユニットは実質的に同一でありえて、唯一の異なる点は、採用される板が加熱か冷却かのタイプである。
【００８７】
さらに他の実施形態が図９を参照して示される。図９に示される装置は、実質的に前述の図８に示されたものと同一であり、さらに受動冷却装置１２が追加されている。したがってこの実施形態は、能動冷却および受動冷却の両方を採用することが理解されよう。熱板８０２に追加して受動冷却装置１２を利用することは、第１温度イベントによってプラテン１０に伝達された不要な熱が受動冷却装置１２の利用によって最小化されるという優位性を持つ。
【００８８】
本発明の他の実施形態は、図１１Ａ〜Ｆ、１２、および１３を参照して開示される。この実施形態は、前述のプラテンアセンブリのうちの少なくとも一つに類似するプラテンアセンブリ１０００を利用する。しかしプラテンアセンブリ１０００は、基板積層体１００３として構成される複数の基板ー染料シートの対を受け入れるように設計される。図１１Ａにおいては、基板１、および前に開示されたように染料昇華インクを利用してその上に画像５が印刷されている染料キャリア３は、前述のように装填される。その後、基板１および染料キャリア３が交互に重なる層群は、所望の厚さを持つ基板積層体１００３が形成されるまで、図１１Ｂに示すように装填される。
【００８９】
この実施形態においては、プラテンアセンブリ１０００は、実質的に前述のようであり、ただし図１１Ｃに示されるようにフレーム１０１０をプラテン１００１に支持するさらにいくつかのクランプ装置を組み込んでいるプラテン１００１を備える。フレーム１０１０は実質的に前述のように開示されたフレームであるが、プラテン１００１にクランプされるという条件を持つ。図１１Ａ〜Ｆ、１２、および１３に示されるこの実施形態においては、このクランプは、フレーム１０１０の周縁付近に形成された穴を通り、それからプラテン１００１の周縁付近に形成された対応する複数の対をなす穴を通る複数のボルト１０２０によって実現される。その後、ナット１０２２は、ボルト１０２０のそれぞれに対してネジが切られ、フレーム１０１０をプラテン１００１に固定し、隔膜１６の下で基板積層体１００３を保持する。この例においてフレーム１０１０およびプラテン１００１を互いにクランプすることは、複数のネジが切られたナットおよびボルトを利用した簡単な方法によって実現されているが、ここで述べられた原理は、同じ機能を持つさまざまな既知のクランプ方法が用いられることを当業者に知らしめるだろう。これらのクランプ方法は、これらに限定されないが、開いたクランプ（patent clamps）、オーバセンタクランプ、ウェッジ、Ｃクランプ、および他のネジが切られたクランプ、ラチェットクランプ、接ぎ手、磁気接ぎ手、電磁気的クランプ装置などを含む。本発明の原理は特にこれらの既知のクランプ代替手段の全てを想定している。
【００９０】
図１１Ｄに示されるようにフレーム１０１０がプラテン１００１にクランプされてから、真空オリフィス１４から真空が引かれて、この真空が２０において前述の大気クランプ圧力を形成する。いったん大気クランプ２０が印加されると、熱エネルギーが２２において印加され、基板積層体１００３の温度を所望の昇華温度まで上げる。この大気クランプ圧力は、処理の後に基板積層体１００３のいくつかの要素を除去することが望ましいときまで、画像形成プロセスのバランスのため基板積層体１００３上で維持される。染料昇華画像形成のために必要とされる所望の期間のあと、熱エネルギーは２４において取り除かれ、基板１のいくつかのシートがそれらの実質的な硬い状態に戻るようにされる。その後、ナット１０２２はボルト１０２０から取り除かれ、ボルト１０２０はプラテン１００１およびフレーム１０１０から引き抜かれ、フレーム１０１０はプラテン１００１から取り除かれる。これによりプラテン１００１から基板積層体１００３を取り除き、その積層体からその要素である個々の基板１および染料キャリア３に分離することができる。この時点で、前述のように、逆画像５によって形成された画像は、基板積層体１００３中の複数の基板１のいくつかのものに転写されている。
【００９１】
本発明のこの実施形態は、非常に長い画像形成時間を可能にする。この長くされた画像形成時間は、優位性および困難の両方を呈する。ある優位性は、一枚の基板は基板の厚さ全体にわたって画像形成されえるので、結果として特に豊かで透明な画像が得られることである。困難さは、この場合、画像をある基板に留めることである。長い画像形成時間は、不必要に染料がある基板から他の基板へと移染することを可能にしてしまう。これは解像度の低下だけでなく、位置決めの正確さを低下させ、かつ基板積層体のうちのいくつかの基板にわたって不均一な画像形成をきたす。
【００９２】
基板間の不要な移染を避けるためには、染料阻止層が個々の基板ー染料キャリアの対の間に挿入されえる。そのような染料阻止層、例えば金属箔の層をそれに隣接する基板の第１基板１および染料キャリア３の間に置くことによって、この不要な染料移染を解消できる。染料阻止層は、同じ機能を保ったまま、染料キャリア３の画像が形成されるのと反対側の上に層として染料阻止層を形成することによって、例えば金属箔の層を積層することによって実現できる。
【００９３】
図１１Ａ〜Ｆで開示されたプラテンアセンブリ１０００は、前述の装置の任意のものとともに利用されえるが、このプラテンアセンブリの利用により、基板材料の大規模なバッチ処理が可能になる。そのような大規模製造を実現するある手段は、少なくとも一つの、好ましくは複数の可搬性プラテンラック１２００を利用する。
【００９４】
この実施形態におけるプラテンラック１２００は、少なくとも一つの、好ましくは複数のプラテンアセンブリ１０００をその中に受け入れる少なくとも一つの、好ましくは複数の棚１２１０を有する移動可能な棚ユニットの形をとる。ここで教示された染料昇華プロセスの温度イベントにわたって真空オリフィス１４に印加された真空によって大気クランプ圧力を維持することが望ましいので、プラテンアセンブリ１０００が装填される場所から、それらが画像形成される場所に搬送されるように、いくつかの真空オリフィス１４は真空ホース１２０４によって真空溜め１２２０に接続される。そのような場所は、図１３を参照して示される。
【００９５】
図１３において、少なくとも一つの、好ましくは複数のプラテンラック１２００をその中で受け入れることができるオーブン１３００が示される。いったん所望の数のプラテンアセンブリ１０００およびプラテンラック１２００がオーブン１３００の内部に受け入れられると、オーブンドア１３０２は閉じて固定され、オーブン１３００内の温度は、基板積層体１００３のいくつかの基板要素によって必要とされる熱画像形成温度を得るのに充分な温度まで上げられる。この温度は、再び、隔膜１６の下に挿入された熱電対によってモニタされえる。
【００９６】
いったん所望の画像形成温度に到達し、所望の画像形成時間のあいだ維持されると、いくつかプラテンアセンブリ１０００は、本発明によって教示される染料昇華画像形成プロセスの第２温度イベントを実現するために冷却される。この冷却は、プラテンラック１２００をオーブン１３００から引き出し、プラテンラック１２００およびプラテンアセンブリ１０００が自然の空気循環によって冷却されるようにする簡単な方法によって実現されえる。あるいはその中にプラテンアセンブリ１０００を保持するプラテンラック１２００は、能動冷却プロセスを施されてもよい。そのような能動冷却は、プラテンラック１２００を冷蔵庫に挿入することによって、またはそれらを冷やされた液体の槽に浸すことによって実現されえる。あるいは、オーブン１３００が冷蔵能力を持っているなら、そのような冷蔵機能がオンにされ、オーブン１３００は能動冷却ステップを実現するために利用されえる。
【００９７】
本発明のこの実施形態のある応用例においては、８０ミルのアクリロニトリルブタジエンスチレンコポリマー（ＡＢＳ）シートが基板１として用いられた。複数のＡＢＳシートは、染料キャリア３および染料阻止層１００３をそれぞれのシートの上に重ねることによって画像形成がなされた。複数のＡＢＳシートがそれから受動冷却装置１２の上に位置付けされた。フレーム１０１０がそれから降ろされ、いくつかの基板ー染料キャリアー染料阻止層の積層体を隔膜１６で覆う。この実施形態においては、シリコーンゴムシートが隔膜１６として用いられた。隔膜１６の下の空間の排気の後、この実施形態についての処理が前述のように進められる。この場合、ＡＢＳシートは、３時間のあいだ、温度３００°Ｆにおいて処理された。この第１温度イベントの後、冷却が前述のように行われた。
【００９８】
受動冷却装置１２の使用は、この実施形態においては任意選択であることに注意されたい。
【００９９】
本発明のさらに他の実施形態が図１４Ａ〜Ｅを参照して開示される。本発明のこの実施形態は、前述の真空クランプを行うために真空バッグ（vacuum bagging）のアプローチを実現する。図１４Ａにおいて、真空バッグつまり外囲容器６００が示される。真空バッグ６００は、任意の数の耐熱性があり、可撓性のある材料から有利に形成され、これらは実質的に空気の浸透について不通気性である。限定ではなく例示のために、そのような材料の例は、シリコーンゴムシート、ブチルゴムシート、耐熱プラスチックおよび他のポリマー、および含浸布を含む。本発明の真空バッグ６００を形成するのに特に適したある材料は、ペンシルバニア州の郵便番号18220-0210、P.O. Box 210 Lakeside Avenue, Delanoに所在するGEM Polymer Corporationから入手可能な２ミルのアドバンストナイロンシートである。この材料は、華氏４００°を超える温度の耐熱性を持ち、カスタムメイドのバッグとしても、ユーザの製造のためのシートフィルムのロールとしても入手可能である。
【０１００】
真空バッグ６００の内部を排気するために、真空プローブ６０２がそれを通して固定される。真空プローブ６０２は、不図示である真空源に装着され真空バッグ６００の内部を排気するために、真空気密を保ったまま真空バッグ６００を通して貫通するように働く。いくつかの既知の真空プローブがこの機能のために利用できる。そのような真空プローブの一つは、Torr Technologies, Inc., 1435 22nd St. N.W., Auburn, Washington 98001から入手できるモデルＶＰ３６である。代替の真空プローブももちろん装着されえる。
【０１０１】
画像形成スタック６４０は、以下のものを備える。基板１は、前述のようにその上に重ねられた染料キャリア３を有する。染料キャリア３の上には、アルミニウム箔のシートからなる染料阻止層６５２が置かれる。あるいは染料キャリア３の画像側と反対の側には、染料阻止材料の層、例えば金属化箔の層がその上に積層されたり、そこに印刷されていたりしてもよい。複数の画像形成スタック６４０はさらに画像形成ボディ６５０を形成するように積み重ねられる。
【０１０２】
画像形成ボディ６５０は、オプションとして、一つ以上のアクセサリ層６５４を含んでもよい。これらのアクセサリ層の例は、必ずしもこれらに限定されないが、補剛板および圧力平準化層を含む。限定ではなく例示として、補剛板は、合板、金属シート、およびハニカムパネルを含む複合材料から形成されえる。圧力平準化層は、耐熱性の可撓性発泡体のパッド、または他の可撓性材料を利用して実現できる。再び、限定ではなく例示として、そのような耐熱性発泡体の一つの例は、発泡シリコーンゴムフォームの層である。
【０１０３】
いったん画像形成ボディ６５０が形成されると、それは図１４Ｂにおいて示されるように真空バッグ６００の開口６０４へ挿入される。その後、図１４Ｃに示されるように、開口６０４は６０６において封止される。封止６０６は、当業者に既知の実質的に任意の真空封止方法によって実現できる。再び限定ではなく例示として、そのような封止は、開口６０４の隣接する部分の熱による接合、封止する押し出し（sealing extrusions）、セメント、テープ、糊、クランプの使用、および少なくとも一つの開口６０４の一部を巻いてその部分をクランプすることによって開口６０４を密封することを含む。したがって前述のいくつか封止方法は、封止複合体、パテ、またはドープを使用して前述の真空封止を完全にすることによって実現されえる。
【０１０４】
いったん真空バッグ６００の封止６０６が形成されると、真空バッグ６００は、６２０において真空プローブ６０２を通して排気され、排気された画像形成パッケージ６７０を形成する。画像形成パッケージ６７０の排気は、不図示の真空配管を利用しえ、これは画像形成プロセスのあいだ配置されたまま残してもよく、またはバキュームチェックバルブを組み込んだ断路バルブを利用してもよい。この後者のオプションによると、画像形成パッケージ６７０は、形成されて、画像形成のあいだ真空源から取り除かれる。
【０１０５】
画像形成パッケージ６７０の形成に続いて、前述の第１温度イベントを実行するためにそれは加熱される。本発明のある実施形態においてこの加熱は、画像形成パッケージ６７０をオーブン７００に挿入し、その後、オーブンドア７０２を閉じ、オーブン７００の内部を所望の画像形成温度に加熱することによって行われる。画像形成パッケージ６７０は、所望の画像形成期間のあいだオーブン７００内に保持され、その後、冷却され、第２温度イベントを実行する。画像形成パッケージ６７０の冷却は、前述のように、画像形成パッケージ６７０をオーブン７００から引き出し、画像形成パッケージ６７０を冷却するために自然の空気循環を行うことによって実現できる。あるいは画像形成パッケージ６７０は、冷却された気体、液体、または空気の流れを画像形成パッケージ６７０の周辺に導くことによって、または画像形成パッケージ６７０を冷却された液体の中に浸すことによって冷却される。
【０１０６】
いったん画像形成が完了すると、画像形成パッケージ６７０内の真空が解かれ、封止６０６が開かれ、画像形成ボディ６５０がそこから取り出され、そのいくつかの要素が分離されて、複数の画像形成された基板１になる。
【０１０７】
本発明のこの実施形態のある応用例においては、複数の４０ミルのポリカーボネートシートであって、３０インチＸ６０インチのシートが前述のように画像形成ボディ６５０を形成することによって画像形成された。画像形成パッケージ６７０は、真空バッグ６００を排気して、実質的に完全に真空にすることによって形成された。その後、画像形成パッケージ６７０は、オーブン７００に挿入され、３時間のあいだ２６５°Ｆに加熱された。画像形成に続いて画像形成パッケージ６７０は、オーブン７００から取り除かれ、自然の空気循環を利用して冷却された。いったん冷却が行われると、真空が解かれ、前述のように画像形成ボディ６５０はその要素基板に分離された。
【０１０８】
本発明によって教示される染料昇華画像形成サイクルのこれらの温度イベント両方について、およびそのような染料昇華画像形成サイクルのいくつかのイベントを制御する制御ステーションについて言及が先になされた。これらの概念のそれぞれは図１５を参照してさらに吟味される。図１５は、能動冷却を利用するある染料真空画像形成サイクルの時間にわたる温度のグラフである。
【０１０９】
図１５は、染料昇華画像形成サイクルを実現するために必要ないくつかの制御アクションを示す時間軸を含む。時刻Ｔ１において、少なくとも一つのプラテンが前述のように少なくとも一つの基板ー染料キャリアの対に装填される。この時点において、基板ー染料キャリア対の温度は、周囲温度である。時刻Ｔ２において、真空がプラテンアセンブリ２０４のいくつかの真空オリフィス１４に与えられ、前述のような大気クランプ力を発生する。その後、時刻Ｔ３において、プラテンアセンブリ２０４が装置の熱画像形成ユニットに装填される。時刻Ｔ４において、熱が隔膜１６を通して染料キャリア３および基板１に加えられる。時刻Ｔ５において、必要とされる染料昇華温度が得られる。Ｔ４およびＴ５のあいだの期間は、基板１および染料キャリア３の温度を必要とされる染料昇華温度に上げるのに必要な時間である。したがってＴ４−Ｔ６は、本発明によって教示される第１温度イベントを含むことに注意されたい。時刻Ｔ６において必要とされる染料昇華期間が得られ、Ｔ４−Ｔ６のあいだの時間は、この期間を表す。時刻Ｔ６において加熱が確保され（secured）、直後の時刻Ｔ７において冷却が基板１および染料キャリア３になされる。時刻Ｔ８において、基板はその実質的に硬い温度まで冷却され、冷却が確保される（secured）。したがってＴ７−Ｔ８は、本発明の第２温度イベントを表す。その後、Ｔ９において、プラテンアセンブリ２０４は、熱画像形成ユニットから取り除かれる。Ｔ１０において、隔膜１６の下の真空が解かれ、その隔膜の基板１および染料キャリア３への大気クランプ圧力が解かれる。Ｔ１１において、プラテン１０が降ろされ、その後、別の染料昇華画像形成サイクルのために再装填される。
【０１１０】
示された一つ以上の制御アクションは、手動で、遠隔操作で、または自動で行われえる。手動制御アクションの例は、人間の操作者が手動で制御要素、例えば前述の真空、加熱、または冷却バルブを操作する場合である。遠隔制御アクションは、人間の操作者が遠隔制御、例えば遠隔地から制御される電気バルブを駆動するスイッチを利用して、制御アクションを起こす。自動制御アクションは、シーケンス装置が、一定の時間間隔に応じて、または状態指示に応じて制御アクションを始める場合である。そのような状態指示の例は、熱電対２１２によって検出された温度が、Ｔ４およびＴ５のあいだで示される温度の漸増、およびＴ７およびＴ８のあいだで示される温度の漸減を起こすだけでなく、あるいは加熱制御バルブを開閉することによってＴ５およびＴ６のあいだで特定される温度を維持することもできる。
【０１１１】
画像形成時間、クランプ圧力、画像形成温度、および冷却時間についての前述の議論から、ここで述べられた原理は、これらの変数の幅広い範囲にわたって応用可能であることが理解されよう。任意の与えられた画像形成の分野の詳細は高度に具体的で経験的に決定されるが、一般には本発明は、画像形成温度としてたいていのプラスチック基板のための２００°Ｆ〜６００°Ｆの間の温度、より具体的には２２５°Ｆ〜４００°Ｆの間であり、さらにより具体的には２５０°Ｆ〜３７０°Ｆの間である。
【０１１２】
同様に、１５秒間および１２時間のあいだの画像形成時間は、本発明のある実施形態を優位性をもって示している。より具体的には、１分および１時間のあいだの画像形成がより優位に実現されえる。さらにより具体的には、９０秒および１５分のあいだの画像形成がいくつかの画像形成分野について満足できるとわかっている。
【０１１３】
同様に、０．２５気圧〜２０気圧に等しい画像形成圧力が有利に用いられえる。より具体的には、そのような圧力は０．５〜５気圧であり、さらにより具体的には０．７〜１．５気圧の画像形成圧力が幅広いプラスチック基板に対して満足できる。
【０１１４】
図１６Ａ〜１６Ｈをここで参照して、連続的に染料昇華画像を基板中に、一般には固体プラスチック基板に形成する本発明によって教示される方法が示される。図１６Ａにおいては、下部プラテンが示され、これはその上に重ねられた基板６１を有する。「Ａ」において、その上に印刷された染料昇華画像６５を持つ染料キャリア６３は、画像６５を基板６１と接触させて配置される。図１６Ｂにおいて、上部プラテンアセンブリ７２は、画像ペア６７の上に重ねられて示され、このペアは基板６１および染料キャリア６３からなる。この図に示されるように、上部プラテンアセンブリ７２はここで、加熱要素７４および上部プラテン７６を含む。
【０１１５】
図１６Ｃにおいて、「Ｃ」において上部プラテンアセンブリ７２はそれに連続的なクランプ圧力を印加する。このクランプ圧力は下部プラテン７０と協働して画像ペア６７に連続してわたって印加される。明細書およびクレームにおいて、連続的クランプ圧力は、画像が転写されるべき基板の全ての部分に対して空間的に連続的な圧力として定義される。そのような連続的なクランプ圧力は、いかなる空間的な隙間も、画像が転写されるべき基板の部分には持たないだろう。そのような連続的なクランプ圧力は、５〜５０ポンド／平方インチの間でありえる。より具体的には、そのような連続的なクランプ圧力は、９〜２０ポンド／平方インチの間でありえる。そのような連続的なクランプ圧力はまた均一であり、圧力のそれぞれの点が同じ圧力を持つ。印刷圧力「Ｃ」が印加された後、図１６Ｄにおいて熱が「Ｄ」において印加され、要素７４および上部プラテン７６を加熱し、それによって画像ペア６７に熱を印加する。この熱は、基板１において染料昇華画像を形成するのに用いられる第１温度イベントをなす。
【０１１６】
加熱つまり第１温度イベントは、画像ペア６７に特定の温度で、特定の期間だけ印加される。特定の熱およびその印加の持続期間は、非常に特定の用途によって異なる。一般に加熱は、基板のガラス転移温度より高い温度への移行である。ガラス転移温度ＴＧは、その温度より上では、基板がその剛性を失う温度である。
【０１１７】
第１温度イベントの印加、つまり図１６Ｄに示される熱「Ｄ」に続いて、第２温度イベントが図１６Ｅに示すように行われる。この温度イベントにおいては、「Ｅ」において示されるように熱が冷却要素７８によって上部プラテンアセンブリ７２から取り除かれる。プロセスのこの段階においては、加熱要素７４は冷却要素７８と置き換えられる。
【０１１８】
クランプ圧力「Ｃ」は、図１６Ｄおよび１６Ｅで示される第１および第２温度イベントの両方のあいだ、およびそのステップのあいだ維持される。さらに第２温度イベント、つまり冷却ステップ「Ｅ」も特定の温度で、特定の期間だけ行われ、これは処理される材料のタイプに依存する。このステップのあいだ、基板は冷却されガラス転移温度より下げられる。ガラス転移温度は、それより下だと基板が剛性を持つ温度である。
【０１１９】
この第２温度イベントに続いて、クランプ圧力「Ｃ」が上部プラテンアセンブリ７２から取り除かれ、このアセンブリは、その後、例えば図１６Ｆに示すように上に引き込まれる。その後、画像ペア６７は、図１６Ｇに示すように下部プラテン７０から取り除かれる。画像ペア６７はそれからその構成要素に分離される。すなわち染料キャリア６３および基板６１である。基板６１は、図１６Ｈに示すようにこんどは画像６５を保持する。図１６Ｇおよび１６Ｈにおいて示されたステップは、図１６Ｆに示すようにいったん上部プラテンアセンブリ７２が引き込まれてから逆の順序で行われてもよい。
【０１２０】
図１７をこんどは参照して、本発明の方法を行うある装置７１００が示される。この装置はここでは「連続的な染料転写画像形成装置」ともよばれ、脚７１０１によって支持されたフレームアセンブリ７１０２上に構成される。フレームアセンブリ７１０２は個々の鋼でできた構成要素、例えば熱間圧延、冷間圧延、または押出スチールで形成される方形溝型鋼の溶接物として有利に形成される。代替材料ももちろん利用できる。フレームアセンブリ７１０２には下部プラテンアセンブリ７０がマウントされる。
【０１２１】
下部プラテンアセンブリ７０は、この実施形態においては、下部スライド７１０６を支持する下部プラテン７１０４を含む。本発明のある実施形態は、下部プラテン７１０４として、ガラス繊維強化されたプラスチックの上部および下部表面を持つ、六角形ハニカムの（hex-cell）アルミニウムコアの複合サンドイッチパネルの利用を想定する。そのようなパネルの一つは、カンザス州、ウィチタ、Burnham Compositesから入手可能なFiber-Lok、Ｎｏ．２３３０サンドイッチパネルである。そのようなパネルの使用は、非常に低い熱容量を持つ下部プラテンを提供し、これは装置の効率に寄与する。
【０１２２】
下部スライド７１０６は後述のように、好ましくは、下部ベルト７１０８について低い摩擦係数を示す材料で形成される。下部ベルト７１０８は、下部プラテンアセンブリ７０、下部アイドラローラ７１１０、および下部ドライブローラ７１１２について連続ループを形成する。下部ベルト７１０８は、フレーム７１０２内に保持され、オプションとしてはそのリターンパス上で一つ以上の下部リターンローラアセンブリ７１１４によって支持されえる。下部ベルト７１０８は、後述のドライブアセンブリ７２００によって「Ｍ」において示される向きに押し付けられる。
【０１２３】
一つ以上のリターンローラアセンブリ７１１４および７１３６は、駆動されてもよく、駆動されなくてもよい。これは主に規模の問題である。ここで開示された装置が大きい場合には、一つ以上の駆動されるリターンローラアセンブリが用いられ、それらの個々のベルトの動きを有利に促進できる。ここで示される例において、リターンローラアセンブリ７１１４および７１３６は駆動されずに、リターンローラがマウントされるアイドラシャフトを支持するピローブロック軸受箱からなる。一つ以上のリターンローラアセンブリ７１１４および７１３６が駆動されるほうが望ましいが、駆動力は下部ドライブスプロケット７２０８および上部ドライブスプロケット７２１４の適切なものから、不図示のリターンローラチェーンによって取られえる。当業者には既知の代替のローラドライブ機構がそのような機能とともに用いられえる。
【０１２４】
上部プラテンアセンブリ７２は、下部プラテンアセンブリ７０上に、フレームアセンブリ７１０２内で移動可能に重ねられる。下部プラテンアセンブリ７０に対しての上部プラテンアセンブリ７２の動きは、一つ以上のプラテンアライメントアセンブリ７１１６によって、下部プラテンアセンブリ７０の平面に直交する動きに実質的に制限される。
【０１２５】
本発明の実施形態においては、プラテンアライメントアセンブリ７１１６は、アライメントカラム７１１８およびアライメントベアリング７１２０を備える。本実施形態によれば、例えば冷間圧延スチールで形成されるアライメントカラム７１１８は、フレームアセンブリ７１０２の下部水平レール７１２３および上部水平レール７１２５の間に固定される。この固定は、溶接、機械的留め具、または当業者に既知の他の固定手段によって行われる。
【０１２６】
アライメントカラム７１１８は、スライド可能にアライメントベアリング７１２０に受け入れられる。アライメントベアリング７１２０は、簡単なブシング、例えばオイルブロンズブシングとして形成されえ、またはボールベアリングアセンブリの形をとる。荷重下でのスライド摩擦を減らすための代替のベアリング方法が同じ機能で用いられえる。アライメントベアリング７１２０は、上部プラテンアセンブリ７２に固定され、それによって上部プラテンアセンブリ７２が、上部プラテンアセンブリ７２および下部プラテンアセンブリ７０の間のアライメントを維持しつつ、下部プラテンアセンブリ７０に対して実質的に垂直に動くことを可能にする。上部プラテンアセンブリ７２は、上部スライド７１２２、加熱要素７４、冷却要素７８、および好ましくは加熱要素７４および冷却要素７８の間に挟持された断熱材７１２４を含む。当業者に既知の代替の方法が同じ機能で用いられえる。以下に限定されないがこれらには、油圧アクチュエータ、空気アクチュエータ、シザーブレース、スライドバットブロック、レバー、ベルクランク、ケーブル、電磁アクチュエータ、ギアドライブなどが含まれる。
【０１２７】
適用可能な熱転写方法の例には、以下に限定されないが、電気抵抗加熱、例えば上部および下部ベルト７１３４および７１０８に組み込まれた、または上部および下部ベルト７１３４および７１０８の上または下に設けられた電気抵抗ワイヤ、上部および下部ベルト７１３４および７１０８の表面に蒸気を供給すること、上部および下部ベルト７１３４および７１０８の表面に、蒸気、炎、または加熱液体を含む加熱された気体の流れを供給すること、または上部および下部ベルト７１３４および７１０８に放射エネルギーを印加することが含まれる。そのような放射エネルギーの例には以下に限定されないが、赤外電球によって印加される赤外エネルギー、または紫外放射、およびマイクロ波放射がある。
【０１２８】
熱エネルギーを印加する他の代替手段は、上部および下部ベルト７１３４および７１０８に伝導加熱源、例えば加熱されたプレートを設けることである。再びこのプレートは、既知の任意の加熱方法、例えば前述のように、プレートの内部空洞に加熱された液体または気体の流れを導くことによって加熱されえる。ある好ましい実施形態は、図１７に示すように伝導性加熱および冷却を利用する。
【０１２９】
この実施形態は、加熱要素７４として伝導性加熱板を利用する。この実施形態においては、加熱要素７４は、当業者に既知の任意の手段によって加熱され、それらは以下に限定されないが、電気抵抗ワイヤリング、加熱要素７４の内部空洞に加熱された液体または気体を導くこと、伝導性加熱板の放射または対流加熱、一つ以上のガスジェットを含む直火、および制御可能に伝導性金属板を加熱する実質的に任意の他の方法を含む。参照された図において示される実施形態において、加熱板７４は、少なくとも一つの迷路状通路がその中に形成されることによって一部分が空洞になっている平らなアルミニウム板の形をとる。この図で示される実施形態においては、加熱要素７４は、配管およびバルブによって不図示のオイル循環ポンプを含むオイルヒータに接続される。オイルヒータは、板を加熱する必要があるときに、加熱要素７４の内部通路を通して加熱されたオイルの制御可能な流れを提供する。加熱されたオイルの流れは、不図示の高温オイルバルブおよび高温オイル配管によってサーモスタットで制御され、加熱要素７４が所望の温度であるように、または所望の温度範囲内にあるように維持する。
【０１３０】
上部プラテンアセンブリ７２は、プレス７１２６によって下部プラテンアセンブリ７０に押し付けられる。本発明のある実施形態においては、プレス７１２６は、バッグプレスの形をとる。そのような空気バッグプレスの使用は、非常に均一で連続的なクランプ圧力を上部プラテンアセンブリ７２の表面全体にわたって提供でき、それにより染料転写画像の形成をより均一なものにできる。上述のバッグプレスおよび大気クランプシステムは、クランプを行うのに気体圧力の差を利用する。そのような気体圧力差動システムは、均一な圧力を提供し、一方で基板および画像キャリアを容易に加熱および冷却する基板ができ、これは気体はより低い熱容量を持ちえるからである。代替のプレス方法ももちろん用いられえる。限定ではなく例示としてこれらの代替プレス方法には、油圧プレス、機械的プレス、電磁的アクチュエーション、および当業者に既知の実質的に任意のリニアアクチュエーションまたは押し付け手段が含まれる。
【０１３１】
プレス７１２６は、下方への動きおよび上部プラテンアセンブリ７２への圧力を供給するように実現されるが、装置が使用されないときにはプラテンアセンブリ７２は下部プラテンアセンブリ７０より上に持ち上げられるほうが好ましい。よって例えば上部プラテンアセンブリ７２および上部水平レール７１２５の間には上部プラテンアセンブリ７２を持ち上げる動きを供給する持ち上げ装置がオプションとして用いられえる。これらの持ち上げ装置は、以下に限定されないが、スプリング、空気シリンダ、油圧シリンダ、サーボモータ、カウンタウェイト、ネジまたはギア装置、電磁石を含む磁石、および当業者に既知の他の全ての持ち上げおよび押し下げ方法を含む。
【０１３２】
上部スライド７１２２の下部表面の下であって、上部ドライブローラ７１３０および上部アイドラローラ７１３２の付近に配置されるのは、連続上部ベルト７１３４である。上部ベルト７１３４は、フレーム７１０２内に含まれ、オプションとしてそのリターンパス上で一つ以上の上部リターンローラアセンブリ７１３６によって支持されてもよい。上部ベルト７１３４は、後述のようにドライブアセンブリ７２００によって「Ｎ」で示される向きに有利に押し付けられる。
【０１３３】
上部および下部ベルト７１３４および７１０８は、後述のように、一つの染料昇華サイクルを構成し、染料昇華画像形成および染料キャリア除去を可能にする温度イベント中に、基板６１が反ることを防ぐために充分な強度を持たなければならない。
【０１３４】
上部および下部ベルト７１３４および７１０８に望ましい他の特性は、それらが基板６１および染料キャリア６３上に印刷された昇華染料と実質的に化学的に相容性を持つだけでなく、染料昇華画像形成中に基板６１または染料キャリア６３から気化した任意の副産物とも相容性を持つことである。
【０１３５】
本発明のある実施形態においては、染料キャリア６３に接触する上部および下部ベルト７１３４および７１０８の少なくとも一つの表面は、ベルトおよび染料キャリアの間で気泡を生じることなく、上部および下部ベルト７１３４および７１０８と染料キャリア６３との間の境界にわたって連続的な真空チャネルを形成するために軽く模様が付けられている。これらの気泡は、染料キャリア６３の基板６１への均一かつ連続なクランプを妨げる。
【０１３６】
いくつかのローラの周りに本発明のアイドラおよびスライドを滑らかに流すために、上部および下部ベルト７１３４および７１０８は、可撓性のある材料で形成されることが望ましい。ここで教示される画像形成プロセスは、６００°Ｆに達する温度の持続期間とともに急速な温度変化を利用するので、ベルトは耐熱性であるだけでなく、硬化したり、ひび割れたり、構造の完全性を失ったり、または前述の特性のいずれかを失ったりすることなく、高温および低温の間で繰り返される温度サイクルに耐えることができなければならない。
【０１３７】
上述の議論から、上部および下部ベルト７１３４および７１０８には多くの材料が適することが理解されよう。そのような材料の例としては以下に限定されないが、加硫ゴム、シリコーン、ブチルゴム、ポリマー、クロロポリマー、フルオロポリマー、および他の自然または人工弾性シートが含まれる。
【０１３８】
本発明の原理が小規模な装置、例えば認証用バッジを作るような装置に適用される場合、上部および下部ベルト７１３４および７１０８、上部および下部スライド７１２２および７１０６、および上部および下部ドライブローラ７１３０および７１１２の間の摩擦は、些細なことである。これらの同じ原理が適用より大規模な装置、例えば４フィート幅Ｘ８フィートの広さ、またはそれよりも大きいプラスチックシート上に画像を形成するものに適用される場合、これらのいくつか要素間の摩擦は考慮されなければならない。
【０１３９】
そのような大規模装置においては、ベルトおよびスライド間の摩擦係数はなるべく低くしなければならない。逆にベルトおよび画像ペア間の摩擦は、充分に高くすることによって、装置の差し込み側において必要な挟み込みを提供し、画像ペアを装置内に引き込まなければならない。
【０１４０】
この目的を達成するために、一つ以上の上部および下部ベルト７１３４および７１０８は、２つの層で形成されえる。すなわち、一つは、比較的低い摩擦係数を持つスライド７１２２および７１０６のそれぞれと接触し、もう一つは、比較的高い摩擦係数を持つ画像形成ペア６７と接触し、このとき、比較的低い摩擦係数は、比較的高い摩擦係数よりも小さい。所望の結果は、２つの層のベルトを形成することによって達成されえ、これらのそれぞれは異なる摩擦係数を持つ。本発明のある実施形態によれば、ベルト７１３４および７１０８は、積層されたＤｕＰｏｎｔ社のＴｙｖｅｋ（商標）の層を持つキャンバスベルトで形成され、このキャンバスベルトは画像形成ペアと接触し、挟み込み、Ｔｙｖｅｋ（商標）は適当なスライドにわたって摩擦を低減する。適当なスライド／ベルトペア間の摩擦をさらに低減するために、スライドの接触表面は、さらに摩擦を減らすように形成またはコーティングされえる。ある実施形態においては、これは磨かれたステンレススチールシートを使って、スライド７１２２および７１０６のうちの少なくとも一つを形成することによって実現されえる。他の実施形態においては、ベルトおよびスライドのうちの少なくとも一つの上にＤｕＰｏｎｔ社のＴｅｆｌｏｎ（登録商標）がコーティングされ、さらに摩擦を低減する。当業者に既知の代替の摩擦低減方法も用いられえる。
【０１４１】
対照的に、ドライブローラ７１３０および７１１２の間の摩擦は、装置を通ってベルトが正確かつ確実に駆動されるように高くなければならない。これはドライブローラ７１３０および７１１２の少なくとも一つの表面を粗くすることによって実現できる。あるいはこれは、ドライブローラ７１３０および７１１２の表面上にコグを形成することによって実現でき、これらコグは、よく知られた３５ｍｍの写真フィルムと同様に、ベルト７１３４および７１０８の端部上に形成された連続した穿孔部と噛み合う。当業者に既知の代替の摩擦増加方法も用いられえる。
【０１４２】
図１８をこんどは参照し、本発明の装置７１００の前面図が示される。本発明の装置のこの局面は、リターンローラアセンブリ７１１４および７１３６の詳細とともに装置の送り込みを示す。図１８をよく見ると、ベルト７１０８および７１３４は、「Ｎ」および「Ｍ」で示すように実質的に内向きに動く。すぐには明らかではないことは、これら２つの向きの前進の速度が正確に一致し、それによりベルトは同期して動くことである。したがってベルト７１０８および７１３４の動きは、いったん圧力がプレス７１２６によって上部プラテンアセンブリ７２に印加されると、アライメントされた画像形成ペア６７をつかみ、画像形成ペア６７を装置７１００に引き込み、画像形成サイクルの第１および第２温度イベントのあいだ画像形成ペア上に連続的な圧力を維持し、最後に画像形成サイクルの第１および第２温度イベントのあいだ基板６１に対して染料転写シート６３の位置決めを保持する。
【０１４３】
またこの図に示されるのは、リターンローラアセンブリ７１１４および７１３６の形成に関する詳細である。リターンローラアセンブリ７１３６は、この駆動されない例では、不図示のベアリングを含むピローブロック７１３５を備え、このベアリングは、リターンローラ７１３９にマウントされるリターンローラシャフト７１３７を回転可能に支持する。リターンローラアセンブリ７１１４は同様に形成される。
【０１４４】
図１９は、本発明のこの実施形態による装置７１００のカットフィード、つまり背面の局面を示す。再び、画像処理のこの段階において「Ｎ」および「Ｍ」で示される向きのベルト７１３４および７１０８の動きは、画像形成ペアを装置を通して前進させ、よってそれらからクランプ圧力を解く。このようにして、基板６１および染料キャリアシート６３を含む画像形成ペア６７は、中を通って搬送され、装置７１００によって連続的に画像形成がなされる。
【０１４５】
図１９においては、ドライブアセンブリ７２００に関する詳細も示される。本発明の実施形態においては、ドライブ７２００は、回転動力源、例えば電気モータ７２０２を含み、その出力シャフトにはモータスプロケット７２０４が取り付けられている。モータスプロケット７２０４は、下部ドライブチェーン７２０６および下部ドライブスプロケット７２０８によって下部ドライブローラ７１１２に回転を与える。下部ドライブスプロケット７２０８は、下部ドライブシャフト７２０９によって下部ドライブローラ７１１２に回転を与える。下部ドライブシャフト７２０９は、その反対側において回転可能にベアリングアセンブリ７２１１内へマウントされている。
【０１４６】
下部ドライブシャフト７２０９上にマウントされているのは、中間ドライブスプロケット７２１０である。中間ドライブスプロケット７２１０は、回転の動きを上部回転スプロケット７２１４に上部ドライブチェーン７２１２によって与える。本発明のこの実施形態においては、下部ドライブスプロケット７２０８、中間ドライブスプロケット７２１０、および上部ドライブスプロケット７２１４のサイズは同一であることに注意されたい。このようにして、上部および下部ベルト７１３４および７１０８の前進する速度は合わせられ、それにより上部および下部ベルトは同期して動く。
【０１４７】
上部および下部ドライブベルト７１３４および７１０８の間の回転について必要な逆転を与えるために、逆転ギアのペア、第１逆転ギア７２１６および第２逆転ギア７２１８が用いられる。第１逆転ギア７２１６は、上部ドライブスプロケット７２１４によって駆動される。第１逆転ギア７２１６は、第２逆転ギア７２１８と噛み合い、必要とされる回転の逆転を提供する。再び、上部および下部ベルト７１３４および７１０８の間の動きの均等を保持するために第１および第２の逆転ギア７２１６および７２１８は同一のサイズであることに注意されたい。
【０１４８】
基板がガラス転移温度より下に冷却されてから、クランプ圧力が取り除かれ、画像キャリアは基板から取り除かれえる。圧力が取り除かれる前に基板をガラス転移温度より下に冷却することは、クランプ圧力が反りを防ぎ、画像キャリアがより容易に基板から取り外せるようにする。
【０１４９】
基板はその後、基板の熱形成を可能にするために２７５°Ｆおよび４００°Ｆの間の温度に再加熱される。基板は、基板の領域の４０％より多い伸長（elongation）が起こる場合、熱形成されえる。４５〜６０％の伸長は、伸長のその領域における画像が薄くなる（画像の濃さ（intensity）が大きく低減される）ことは生じない。図２０は、結果として生じる画像２０５０を持つ基板６１の上面図である。基板６１は、ガラス転移温度より上に加熱され、熱形成伸長され、それから冷却される。図２１は、加熱されてから熱形成伸長を約５０％施された基板６１を示す。５０％の伸長は、最終的な長さが元々の長さよりも５０％長いとして定義される。画像２０５０は伸長もすでに施されている。昇華画像は、基板の中に数ミリメートル染み込むので、伸長された画像は少なくとも元々の画像の７５％の濃さ（intensity）を少なくとも持つと信じられる。そのような伸長は画像の濃さを大きく低減する（薄くする）ことはなく、したがって伸長された画像の濃さは、元々の画像の濃さの９０％ないし９９％より大きくなりえると信じられる。図２２は、領域長さＬＲを持つ基板６１の側面図である。基板６１は、ガラス転移温度より上に加熱され、熱形成折り曲げされ、それにより図２３に示すように領域長さＬＲは５０％より大きく増す。本発明のこの領域における昇華画像は、大きく画像の濃さを低減することはない。
【０１５０】
加熱領域から冷却領域へと連続的に圧力を加えることは、所望の画像を得るのに役立つ。理論に拘束されることなく、基板および画像キャリアが加熱領域から冷却領域へ通るときに、圧力が除かれないので、画質が改善されると信じられる。もし圧力が除去され、基板および画像キャリアが加熱領域から冷却領域へ通るときにそれから再印加されるなら、画質は低減され、染料キャリアを基板から取り外すことはより困難になるとさらに信じられる。連続的な圧力は、基板が少なくとも一つの方向に、またはおそらくは全ての方向に、収縮したり、大きくなったり、押し出されたり、または反ったりすることを防ぐとさらに信じられる。収縮、拡大、押し出し、および反りは、本発明によって必要とされるより低い温度およびより低い圧力によって制限される。連続的な圧力は、加熱および冷却サイクルのあいだに基板および染料キャリアの間の相対的位置関係を維持するのにも役立ちえる。
【０１５１】
この実施形態では上部ベルトおよび下部ベルトは、基板および染料キャリアを経路に沿って運ぶための搬送システムを提供するために用いられるが、他の搬送システムが他の実施形態においては用いられえる。
【０１５２】
図２４は、本発明の他の実施形態の概略図である。コンピュータシステム２４０４は、プリントコマンドをコンピュータプリンタ２４０８に送る。コンピュータプリンタ２４０８は、インクジェットプリンタまたはレーザプリンタまたは他のコンピュータプリンタであり、コンピュータからのディジタル画像を印刷し、染料キャリア２４１２上に染料昇華染料の画像を作る。この実施形態においては、プリンタ２４０８は、連続的な画像転写システム２４１６に直接、フィードされる染料キャリアを提供するのに充分に高速である。基板フィルム２４２４のフィードロール２４２０は、基板フィルム２４２４を連続的な画像転写システム２４１６に提供する。基板フィルム２４２４および染料キャリア２４１２は、連続圧力システム２４２８によって連続的な圧力で互いに押し付けられる。連続圧力システム２４２８の第１部分において、基板２４２４および染料キャリア２４１２は、基板のガラス転移温度よりも高い昇華温度までヒータ２４３２によって加熱される。基板２４２４および染料キャリア２４１２はそれから連続圧力システム２４２８の第２部分に移動し、ここで基板２４２４および画像染料キャリア２４１２は、冷却機２４３６によって冷却されて基板２４２４のガラス転移温度より下に下げられる。基板２４２４および画像染料キャリア２４１２はそれから、連続圧力システム２４２８から取り除かれ、ここで基板２４２４は、染料キャリア２４１２から分離され、基板２４２４は出力ローラ２４４０上に置かれる。使われた染料キャリアもキャリア出力ロール２４４４上で集められえる。上述のように連続圧力システム２４２８は、連続圧力を加熱の以前から冷却の後まで提供する。キャリア出力ロール２４４４は駆動されて、基板および染料キャリアを連続圧力システム２４２８を通して搬送するのを手伝うのに用いられてもよく、その場合キャリア出力ロール２４４４はコンベヤの一部となる。
【０１５３】
インクジェットプリンタは、染料昇華インクの画像を安価に提供することができる。インクジェットプリンタのようなコンピュータプリンタ上に印刷された画像は、ユーザが画像を保持する染料キャリアを保存し運搬する必要をなくす。代わりに、画像は染料キャリア上にオンデマンドで生成されえる。染料キャリア上に印刷された染料昇華インクは、湿度および温度によって影響を受け、傷みやすいので、そのような物は保存し運搬する必要がないのが望ましい。大量のディジタル画像はコンピュータ２４０４上に保存され、またはコンピュータに転送され、カスタマイズされた画像のためにコンピュータによって操作されえて、在庫の必要なく、基板に昇華されるべき大量の利用可能な画像をシステムが提供することを可能にする。コンピュータプリンタは、コンピュータ上の異なるディジタル画像およびカスタマイズされたディジタル画像を染料キャリアに印刷することができる。
【０１５４】
結果として生じる基板フィルム２４２４は、基板フィルムおよびより厚い基板の間に画像を持つより厚い基板へと積層されえ、または画像を持つ結果として生じる基板フィルム２４２４は、画像がモールドの内部に面するよう射出モールド中に置かれえる。画像が基板フィルムに転写された後、基板フィルムがモールド内に置かれる前に、基板２４２４は、予め形成されたフィルムがより容易にモールド内に置かれるように形成されえる。プラスチックがそれから射出モールド内に射出されえる。画像は射出されたプラスチックに昇華し、基板フィルムは保護性を持つ画像コーティングとして働く。プラスチックおよび基板フィルムは、冷却され、それからモールドから取り除かれる。一般にそのような基板フィルムは、画像が基板フィルムを通して見えるよう充分に透明である。
【０１５５】
代替として、染料キャリアは、画像が射出モールドの内部に面するように、射出モールド内に置かれえる。プラスチックがそれからモールド内に射出される。プラスチックは冷却されモールドから取り除かれる。染料キャリアはプラスチックから取り除かれ、プラスチックに昇華された画像が残る。
【０１５６】
図２５Ａおよび２５Ｂは、本発明の実施形態を実現するのに適したコンピュータシステム９００を示す。図２５Ａは、そのようなコンピュータシステムの一つの可能な物理的形態を示す。もちろんコンピュータシステムは、集積回路、プリント基板、および小型の携帯機器から大きなスーパーコンピュータまで、実施形態の処理の要件に応じて多くの物理的形態をとりえる。コンピュータシステム９００は、モニタ９０２、ディスプレイ９０４、筐体９０６、ディスクドライブ９０８、キーボード９１０およびマウス９１２を含む。ディスク９１４は、コンピュータシステム９００から、かつコンピュータシステム９００へデータを転送するために用いられるコンピュータで読み取り可能な媒体である。
【０１５７】
図２５Ｂは、コンピュータシステム９００のブロックダイアグラムの例である。システムバス９２０には様々なサブシステムが設けられている。（単一または複数の）プロセッサ９２２（中央処理装置、ＣＰＵとも呼ばれる）は、メモリ９２４を含む記憶装置に結合される。メモリ９２４は、ランダムアクセスメモリ（ＲＡＭ）およびリードオンリーメモリ（ＲＯＭ）を含む。この技術分野ではよく知られているように、ＲＯＭは、典型的にはデータおよび命令を単一方向にＣＰＵへ転送するために用いられ、ＲＡＭは、典型的にはデータおよび命令を双方向に転送するために用いられる。これらのタイプのメモリはいずれも後述する、コンピュータで読み取り可能な媒体のいかなるものを含んでもよい。固定ディスク９２６も双方向でＣＰＵ９２２と結合され、追加のデータ記憶容量を提供し、やはり後述する、コンピュータで読み取り可能な媒体のいかなるものを含んでもよい。固定ディスク９２６は、プログラム、データなどを記憶するのに用いられ、典型的には主記憶より遅い２次記憶媒体（ハードディスクなど）である。固定ディスク９２６に保持された情報は、適切な場合にはメモリ９２４中の仮想記憶に標準的なかたちで展開されうることがわかるだろう。リムーバブルディスク９１４は、後述する、コンピュータで読み取り可能な媒体のいかなるかたちをとってもよい。
【０１５８】
ＣＰＵ９２２は、ディスプレイ９０４、キーボード９１０、マウス９１２、およびスピーカ９３０のような様々な入力／出力装置にも結合されている。一般に、入力／出力装置は、以下のいずれであってもよい：ビデオディスプレイ、トラックボール、マウス、キーボード、マイク、タッチパネルディスプレイ、トランスデューサ・カードリーダー、磁気または紙テープリーダー、タブレット、スタイラス、音声または文字認識装置、生体情報リーダー、または他のコンピュータ。ＣＰＵ９２２は、必須ではないが、ネットワークインタフェース９４０を用いて他のコンピュータや電気通信ネットワークに結合されていてもよい。そのようなネットワークインタフェースがあれば、上述の方法による操作を実行するときにＣＰＵは、ネットワークからの情報を受け取ったり、またはネットワークに情報を出力することができる。さらに本発明の方法の実施形態は、ＣＰＵ９２２だけで実行されてもよいし、またはインターネットのようなネットワーク上において、処理の一部をシェアするリモートＣＰＵと共に実行されてもよい。
【０１５９】
さらに本発明の実施形態は、本発明によってコンピュータで実現されうる様々な操作を実行するコンピュータコードを含むコンピュータで読み取り可能な媒体を持ったコンピュータ記憶製造物にも関連する。媒体およびコンピュータコードは、本発明の目的のために特別に設計され構築されたものであってもよく、またはコンピュータソフトウェアの当業者に既知で利用可能な種類のものであってもよい。コンピュータで読み取り可能な媒体の例としては、これらに限られるものではないが以下のものがある：ハードディスク、フレキシブルディスク、および磁気テープのような磁気媒体、ＣＤ−ＲＯＭおよびホログラフィックデバイスのような光媒体、光磁気媒体、半導体メモリデバイス、および特定アプリケーション向け集積回路（ＡＳＩＣ）、プログラム可能なロジックデバイス（ＰＬＤ）およびＲＯＭおよびＲＡＭのようなプログラムコードを記憶し実行できるように特別に構成されたハードウェアデバイスが含まれる。コンピュータコードの例としては、コンパイラによって生成されるような機械語、およびインタープリータを用いて実行されるより高レベルなコードを含むファイルがある。コンピュータで読み取り可能な媒体は、搬送波内で実現され、プロセッサによって実行可能な命令のシーケンスを表現するコンピュータデータ信号によって伝送されるコンピュータコードであってもよい。
【０１６０】
図２６は、本発明の別の実施形態のフローチャートである。まずディジタル画像がコンピュータ上で選択される。図２７は、コンピュータ２７０４の概略図である。ディジタル画像は、コンピュータ２７０４上に記憶されるか、またはコンピュータに転送されえて、コンピュータによってカスタマイズされた画像のための加工がなされ、それによりシステムは多くのカスタム画像が提供できる。選択された画像を印刷するためにコマンドがコンピュータからプリンタ２７０８に送られる（ステップ２６０８）。インクジェットプリンタおよびレーザプリンタのようなコンピュータプリンタは一般に、ディジタル画像がコンピュータデータによって表現されるコマンドを受け取る。コンピュータデータは、プリンタによって解釈され、ディジタル画像を印刷する。そのようなデータはピクセル点またはラスタ点を表現しえ、またはベクトルフォーマットでありえる。プリンタ２７０８は、選択されたディジタル画像２７１２を基板フィルム２７１６上に印刷する（ステップ２６１２）。プリンタ２７０８は、昇華染料を用いてディジタル画像２７１２を基板フィルム２７１６上に印刷する。この例においては、基板フィルム２７１６は、別のシートに設けられる。他の実施形態においては、基板フィルムは、ローラ上の連続的なフィルムでありえる。基板フィルム２７１６はそれから、ターゲット基板に積層され、画像２７１２はターゲット基板に昇華される（ステップ２６１６）。
【０１６１】
図２８は、積層装置２８０８内でターゲット基板２８０４に積層される基板フィルム２７１６の概略図である。この例では、積層装置２８０８は、高温積層装置であり、上部プラテン２８１２、下部プラテン２８１６、および加熱装置２８２０を備える。上部プラテン２８１２および下部プラテン２８１６は、基板フィルム２７１６をターゲット基板２８０４に対して押し付ける押圧力を加え、それにより画像２７１２が基板フィルム２７１６および基板２８０４の間にできる。加熱装置２８２０はフィルム基板２７１６およびターゲット基板２８０４を加熱することによって、高温積層を行う。加熱は、積層および昇華が同時であるように画像２７１２をターゲット基板２８０４に昇華させるために用いられてもよい。昇華された画像を持つ積層化されたフィルム基板２７１６およびターゲット基板２８０４は、積層装置から取り出され冷却されえる。
【０１６２】
結果として生じる製品は、保護フィルム基板カバーを持つターゲット基板内の染料昇華された画像である。そのようなフィルム基板は、染料昇華された画像が見えるように少なくとも部分的に透明でありえる。結果として生じる製品は、図２０〜２３に示されるように加熱され熱形成されえる（ステップ２６２０）。染料昇華された画像は薄くなりにくい。
【０１６３】
代替例においては、積層は、図２９に示すように低温積層装置（cold lamination device）２９０８によって提供されてもよい。そのような低温積層装置２９０８は、基板フィルム２７１６側の画像２７１２をターゲット基板２９０４に対してプレスするための上部プレス２９１２および下部プレス２９１６を持ちえる。熱の代わりに接着剤が積層を行うために用いられえる。積層された基板フィルム２７１６およびターゲット基板２９０４はそれから昇華装置３００８内に置かれる。上部プラテン３０１２および下部プラテン３０１６は、基板フィルム２７１６およびターゲット基板２９０４を保持するために用いられえて、ヒータ３０２０は染料昇華を起こすための熱を発生する。
【０１６４】
上述の高温および低温積層装置２８０８、２９０８はまた、前述のように昇華された画像を持つ基板フィルムをより厚い基板に積層するために用いられてもよい。
【０１６５】
上述の実施形態において用いられえるプラスチック基板のリストは、ＰＶＣ、ＰＶＦ、ＰＥＴ、ＰＢＴ、ポリエステル、ポリカーボネート、アクリルアロイ、ＧＥによるＬｅｘａｎ（商標）、ＧＥによるＶａｌｏｘ（商標）、Ａｔｏｇｌａｓ  Ｓｏｌａｒ  Ｋｏｔｅ（商標）、Ｐｌｅｘｉｇｌａｓ（商標）、ＤｕｐｏｎｔによるＴｅｄｌａｒ（商標）、およびＫｏｒａｄ（商標）ポリマー押し出し製品を含む。
【０１６６】
本発明のいくつかの実施形態の前述の議論から、これら実施形態のいくつかの要素の順序または空間的な配置が示された。これらは例示のための図示であり、限定ではなく、本発明はそれらに対する改変を具体的に想定する。
【０１６７】
最後に、ある種のプラスチック基板が例としてここで示されているが、本発明は異なるプラスチックのさまざまな種類を画像形成するのに有用であることがわかっている。したがって本発明の原理は、具体的にそれをさまざまな種類のプラスチックに応用することを想定しており、ここで挙げられた例は例示であって限定ではない。
【０１６８】
本発明は、その特徴のある種の好ましい実施形態について特に示され記載されてきた。しかし当業者には、形態および詳細におけるさまざまな変更および改変が、添付の特許請求の範囲に規定された本発明の精神および範囲から逸脱することなく行われえることが明らかだろう。特に、本発明の原理は、さまざまな染料昇華装置についてここで教示される一つ以上のさまざまな特徴および優位性を統合することも具体的に想定する。
【０１６９】
このような代替物の例がここで挙げられてきたが、ここで教示されたいくつかの要素の代替方向、代替加熱および冷却方法、クランプ方法、およびプラテンアセンブリを位置付け、位置合わせする方法は、同じ機能で、ここで教示された特徴および優位性を可能にする。同様に、ここで開示された本発明の議論は、プラスチックの固体シート内に染料昇華画像を形成するための本発明の利用に中心を置かれているが、ここで述べられた原理を吟味すれば、これらの原理は、天然および人工の基板、フィルムおよびポリエステルを含むポリマーコーティングされた材料を含むさまざまな種類の基板に適用可能であることが当業者には明らかになるだろう。これらの代替物のそれぞれは、本発明の原理によって具体的に想定されている。
【図面の簡単な説明】
【０１７０】
【図１Ａ】本発明の方法を示す本発明によるプラテンアセンブリの断面図である。
【図１Ｂ】本発明の方法を示す本発明によるプラテンアセンブリの断面図である。
【図１Ｃ】本発明の方法を示す本発明によるプラテンアセンブリの断面図である。
【図１Ｄ】本発明の方法を示す本発明によるプラテンアセンブリの断面図である。
【図１Ｅ】本発明の方法を示す本発明によるプラテンアセンブリの断面図である。
【図１Ｆ】本発明の方法を示す本発明によるプラテンアセンブリの断面図である。
【図１Ｇ】本発明の方法を示す本発明によるプラテンアセンブリの断面図である。
【図１Ｈ】本発明の方法を示す本発明によるプラテンアセンブリの断面図である。
【図２Ａ】本発明の方法を実行する第１の装置の前面図である。
【図２Ｂ】本発明の方法を実行する第１の装置の前面図である。
【図２Ｃ】本発明の方法を実行する第１の装置の前面図である。
【図３】本発明の方法を実行する第１の装置の透視図である。
【図４Ａ】本発明の方法を実行する第２の装置の前面図である。
【図４Ｂ】本発明の方法を実行する第２の装置の前面図である。
【図４Ｃ】本発明の方法を実行する第２の装置の前面図である。
【図５Ａ】本発明の方法を実行する第３の装置の前面図である。
【図５Ｂ】本発明の方法を実行する第３の装置の前面図である。
【図６】本発明の方法を実行する第２および第３の装置の透視図である。
【図７】能動冷却装置を採用する本発明のある実施形態による熱ヘッドの断面図である。
【図８】代替の能動冷却装置を採用する本発明の他の実施形態による熱ヘッドの断面図である。
【図９】能動および受動両方の冷却装置を採用する本発明の他の実施形態による熱ヘッドの断面図である。
【図１０】受動冷却装置を採用する本発明の他の実施形態による熱ヘッドの断面図である。
【図１１Ａ】代替のプラテンアセンブリの断面図である。
【図１１Ｂ】代替のプラテンアセンブリの断面図である。
【図１１Ｃ】代替のプラテンアセンブリの断面図である。
【図１１Ｄ】代替のプラテンアセンブリの断面図である。
【図１１Ｅ】代替のプラテンアセンブリの断面図である。
【図１１Ｆ】代替のプラテンアセンブリの断面図である。
【図１２】複数の代替のプラテンアセンブリを装填されたプラテンラックの正面図である。
【図１３】プラテンラックがオーブンに入れられるときの複数の代替のプラテンアセンブリを装填されたプラテンラックの正面図である。
【図１４Ａ】本発明の真空バッグの代替の実現例を示す図である。
【図１４Ｂ】本発明の真空バッグの代替の実現例を示す図である。
【図１４Ｃ】本発明の真空バッグの代替の実現例を示す図である。
【図１４Ｄ】本発明の真空バッグの代替の実現例を示す図である。
【図１４Ｅ】本発明の真空バッグの代替の実現例を示す図である。
【図１５】サイクルを実行するのに必要ないくつかの制御アクションを示す時間軸を重ねた、ある染料昇華画像形成サイクルについての時間に対する温度のグラフである。
【図１６Ａ】ここで教示される連続的な染料転写方法を示す本発明の他の実施形態による上部および下部プラテンアセンブリの断面図である。
【図１６Ｂ】ここで教示される連続的な染料転写方法を示す本発明の他の実施形態による上部および下部プラテンアセンブリの断面図である。
【図１６Ｃ】ここで教示される連続的な染料転写方法を示す本発明の他の実施形態による上部および下部プラテンアセンブリの断面図である。
【図１６Ｄ】ここで教示される連続的な染料転写方法を示す本発明の他の実施形態による上部および下部プラテンアセンブリの断面図である。
【図１６Ｅ】ここで教示される連続的な染料転写方法を示す本発明の他の実施形態による上部および下部プラテンアセンブリの断面図である。
【図１６Ｆ】ここで教示される連続的な染料転写方法を示す本発明の他の実施形態による上部および下部プラテンアセンブリの断面図である。
【図１６Ｇ】ここで教示される連続的な染料転写方法を示す本発明の他の実施形態による上部および下部プラテンアセンブリの断面図である。
【図１６Ｈ】ここで教示される連続的な染料転写方法を示す本発明の他の実施形態による上部および下部プラテンアセンブリの断面図である。
【図１７】上部および下部プラテンアセンブリ間でクランプ圧力を印加する前の本発明の連続的な染料転写方法を実行する装置の側面図である。
【図１８】上部および下部プラテンアセンブリ間でクランプ圧力を印加する前の本発明の連続的な染料転写方法を実行する装置の前面図である。
【図１９】上部および下部プラテンアセンブリ間でクランプ圧力を印加する前の本発明の連続的な染料転写方法を実行する装置の背面図である。
【図２０】基板および画像を上から見た概略図である。
【図２１】熱形成の後の基板および画像を上から見た概略図である。
【図２２】基板の側面図である。
【図２３】熱形成の後の基板の側面図である。
【図２４】他の連続的な処理システムの概略図である。
【図２５Ａ】本発明の実施形態において用いられえるコンピュータの概略図である。
【図２５Ｂ】本発明の実施形態において用いられえるコンピュータの概略図である。
【図２６】本発明の他の実施形態において用いられるプロセスのフローチャートである。
【図２７】基板フィルム上に印刷するために用いられるコンピュータおよびプリンタの概略図である。
【図２８】高温積層および昇華システムの概略図である。
【図２９】低温積層システムの概略図である。
【図３０】昇華システムの概略図である。
【図１Ａ】
2008238812.tif 000003
【図１Ｂ】
2008238812.tif 000004
【図１Ｃ】
2008238812.tif 000005
【図１Ｄ】
2008238812.tif 000006
【図１Ｅ】
2008238812.tif 000007
【図１Ｆ】
2008238812.tif 000008
【図１Ｇ】
2008238812.tif 000009
【図１Ｈ】
2008238812.tif 000010
【図２Ａ】
2008238812.tif 000011
【図２Ｂ】
2008238812.tif 000012
【図２Ｃ】
2008238812.tif 000013
【図３】
2008238812.tif 000014
【図４Ａ】
2008238812.tif 000015
【図４Ｂ】
2008238812.tif 000016
【図４Ｃ】
2008238812.tif 000017
【図５Ａ】
2008238812.tif 000018
【図５Ｂ】
2008238812.tif 000019
【図６】
2008238812.tif 000020
【図７】
2008238812.tif 000021
【図８】
2008238812.tif 000022
【図９】
2008238812.tif 000023
【図１０】
2008238812.tif 000024
【図１１Ａ】
2008238812.tif 000025
【図１１Ｂ】
2008238812.tif 000026
【図１１Ｃ】
2008238812.tif 000027
【図１１Ｄ】
2008238812.tif 000028
【図１１Ｅ】
2008238812.tif 000029
【図１１Ｆ】
2008238812.tif 000030
【図１２】
2008238812.tif 000031
【図１３】
2008238812.tif 000032
【図１４Ａ】
2008238812.tif 000033
【図１４Ｂ】
2008238812.tif 000034
【図１４Ｃ】
2008238812.tif 000035
【図１４Ｄ】
2008238812.tif 000036
【図１４Ｅ】
2008238812.tif 000037
【図１５】
2008238812.tif 000038
【図１６Ａ】
2008238812.tif 000039
【図１６Ｂ】
2008238812.tif 000040
【図１６Ｃ】
2008238812.tif 000041
【図１６Ｄ】
2008238812.tif 000042
【図１６Ｅ】
2008238812.tif 000043
【図１６Ｆ】
2008238812.tif 000044
【図１６Ｇ】
2008238812.tif 000045
【図１６Ｈ】
2008238812.tif 000046
【図１７】
2008238812.tif 000047
【図１８】
2008238812.tif 000048
【図１９】
2008238812.tif 000049
【図２０】
2008238812.tif 000050
【図２１】
2008238812.tif 000051
【図２２】
2008238812.tif 000052
【図２３】
2008238812.tif 000053
【図２４】
2008238812.tif 000054
【図２５Ａ】
2008238812.tif 000055
【図２５Ｂ】
2008238812.tif 000056
【図２６】
2008238812.tif 000057
【図２７】
2008238812.tif 000058
【図２８】
2008238812.tif 000059
【図２９】
2008238812.tif 000060
【図３０】
2008238812.tif 000061